(57)【要約】  本発明は、少なくとも１種のポリオールを含有する第一成分と、少なくとも１種のポリイソシアネートを含有する第二成分とを含む組成物であって、式（Ｉ）の少なくとも１種のアルジミンをさらに含む組成物に関する。本組成物は、長いオープンタイムおよび臭気侵入なしの速い硬化を示し、可塑剤移行で起こる問題の傾向がない、非粘着性の表面ならびに良好な強度、伸展性、弾性および抵抗を有する泡のない弾性材料が製造される。【特許請求の範囲】
【請求項１】
−  少なくとも１種のポリオールを含む第一剤と、
−  少なくとも１種のポリイソシアネートを含む第二剤と
を含む組成物であって、式（Ｉ）の少なくとも１種のアルジミンをさらに含む組成物：
【化１】
2019506519.tif 000019
｛式中、
ｍは、０又は１であり、及びｎは、１〜４の整数であり、ここで、（ｍ＋ｎ）は、２又は３又は４であり、
Ｚは、アルキル又はアルコキシ基で置換され、かつ合計１２〜２６個の炭素原子を有するアリールラジカルであり、及び
Ａは、随意にエーテル酸素又はアミン窒素を有しかつ２８〜６，０００ｇ／モルの範囲の分子量を有する、（ｍ＋ｎ）価の脂肪族、脂環式又はアリール脂肪族のヒドロカルビルラジカルであり、及び
Ｘは、Ｏ又はＳ又はＮＲ０である（ここで、Ｒ０は、水素ラジカルであるか、又は１〜３０個の炭素原子を有し、かつ随意に少なくとも１個のカルボン酸エステル、ニトリル、ニトロ、ホスホン酸エステル、スルホン若しくはスルホン酸エステル基又は式
【化２】
2019506519.tif 000020
のアルジミノ基を有するヒドロカルビルラジカルである）｝。
【請求項２】
前記式（Ｉ）の前記アルジミンが、前記第一剤の要素であることを特徴とする、請求項１に記載の組成物。
【請求項３】
Ｚが、式（ＩＩ）のラジカルであることを特徴とする、請求項１又は２に記載の組成物：
【化３】
2019506519.tif 000021
（式中、Ｒは、６〜２０個の炭素原子を有する直鎖又は分岐鎖のアルキル又はアルコキシラジカルである）。
【請求項４】
Ｒが、分岐鎖であることを特徴とする、請求項３に記載の組成物。
【請求項５】
ｍが、０であり、かつｎが、２又は３であることを特徴とする、請求項１〜４のいずれか一項に記載の組成物。
【請求項６】
Ａが、以下のいずれかであることを特徴とする、請求項５に記載の組成物：
−  ２８〜５００ｇ／モルの範囲の分子量を有する、二価若しくは三価の脂肪族若しくは脂環式ヒドロカルビルラジカル、又は
−  １７０〜６，０００ｇ／モルの範囲の平均分子量を有する、二価若しくは三価のポリオキシアルキレンラジカル。
【請求項７】
ｍが、１であり、かつｎが、１であることを特徴とする、請求項１〜４のいずれか一項に記載の組成物。
【請求項８】
Ａが、随意にエーテル酸素又はアミン窒素を含有しかつ２８〜５００ｇ／モルの範囲の分子量を有する二価の脂肪族又は脂環式又はアリール脂肪族のヒドロカルビルラジカルであることを特徴とする、請求項７に記載の組成物。
【請求項９】
前記式（Ｉ）のアルジミンの混合物を含み、ここで各Ｚが、前記式（ＩＩ）のラジカルであり、かつＲが、直鎖又は分岐鎖のデシル、ウンデシル、ドデシル、トリデシル及びテトラデシルラジカルから選択されることを特徴とする、請求項１〜８のいずれか一項に記載の組成物。
【請求項１０】
前記ポリオールが、４００〜１０，０００ｇ／モルの範囲の平均分子量を有することを特徴とする、請求項１〜９のいずれか一項に記載の組成物。
【請求項１１】
前記ポリイソシアネートが、ジフェニルメタン４，４’−若しくは２，４’−若しくは２，２’−ジイソシアネート又はこれらの異性体の任意の所望の混合物、あるいはジフェニルメタン４，４’−又は２，４’−又は２，２’−ジイソシアネートとそれらの同族体との混合物の室温液体タイプ；イソシアネート基を有し、かつヘキサメチレン１，６−ジイソシアネート、又は１−イソシナト−３，３，５−トリメチル−５−イソシナトメチルシクロヘキサン、又はトルエン２，４−若しくは２，６−ジイソシアネート、あるいはこれらの異性体の任意の所望の混合物をベースとするか、あるいはジフェニルメタン４，４’−又は２，４’−又は２，２’−ジイソシアネートをベースとするポリウレタンポリマー；及びヘキサメチレン１，６−ジイソシアネート、又は１−イソシナト−３，３，５−トリメチル−５−イソシナトメチルシクロヘキサン、又はトルエン２，４−若しくは２，６−ジイソシアネート、あるいはこれらの異性体の任意の所望の混合物のオリゴマーからなる群から選択されることを特徴とする、請求項１〜１０のいずれか一項に記載の組成物。
【請求項１２】
前記第一剤が、２個の第一級ヒドロキシル基及び６０〜１５０ｇ／モルの範囲の分子量を有するジオールの形態である少なくとも１種の鎖延長剤をさらに含むことを特徴とする、請求項１〜１１のいずれか一項に記載の組成物。
【請求項１３】
触媒、充填材、可塑剤及び溶媒から選択される少なくとも１種のさらなる要素をさらに含むことを特徴とする、請求項１〜１２のいずれか一項に記載の組成物。
【請求項１４】
接着剤、又はシーラント、又はコーティングであることを特徴とする、請求項１〜１３のいずれか一項に記載の組成物。
【請求項１５】
建築構造物をシールするための弾性液体塗布膜としての、コーティングの形態における請求項１４に記載の組成物の使用。
【発明の詳細な説明】
【技術分野】
【０００１】
本発明は、アルジミン及びポリウレタン、並びに接着剤、シーラント及びコーティングに関する。
【背景技術】
【０００２】
硬化性ポリウレタン組成物は、弾性接合剤、シール及びコーティングなどの用途向けに広く用いられている。一剤系と比べて、二剤系は、強度を迅速に増成するという利点、及び粘弾性特性から高構造特性まで、それらの使用特性の観点から機械的特性のより広いスペクトルをカバーするという利点を提供する。しかし、ポリオール剤とイソシアネート剤とからなる二剤系は、その硬化が水分によってかなり妨害され得、多くの場合にそれが不十分な強度につながるという課題を伴う。ポリオール剤でのアミンの追加使用により、前記系は、硬化において水分から生じる欠陥に陥りにくく、より高い早期及び最終強度に達し、高い安定性を示す。しかし、アミノ基とイソシアネート基との間の迅速な反応のために、それらは、多くの場合にごく短いオープンタイムを有し、これは、それらが多くの用途向けに不適当であることを意味する。手動作業のための十分に長いオープンタイムを有する系は、一般に、イソシアネートに対してゆっくり反応する、立体障害のある及び／又は電子的に不活性化されたアミノ基を有するアミンで得られるにすぎない。簡単な溶媒なしの組み込みを可能にするために、アミンが室温で液体である場合がまた有利である。これらの条件付きで、選択は、高価でありかつそれらの芳香族性のために有毒である少ない工業的に入手可能なアミンに限定される。
【０００３】
遊離アミンよりもむしろ、潜在性硬化剤と呼ばれる、ブロックされた加水分解で活性化可能なアミン、例えば、一剤ポリウレタン組成物から公知のようなオキサゾリジン、ケチミン又はアルジミンを使用することも可能である。しかし、二剤ポリウレタンでのその使用は、追加の課題をもたらす。例えば、潜在性硬化剤は、とりわけ温度又は塩基の影響下で貯蔵中に加水分解又はオリゴマー化し得、それは、組成物の保存可能期間又は個々の剤についての調合自由度を制限する。加えて、潜在性硬化剤は、アミノ基のブロッキングにもかかわらず、短い可使時間又はオープンタイム、したがって望ましくなく短い処理ウィンドウをもたらすほど十分にイソシアネートと依然として反応し得る。潜在性硬化剤から放出されるブロッキング剤は、硬化時に厄介な臭気侵入及び／又は可塑剤移行に関連する問題をもたらし得る。アルジミンの場合、追加の因子は、硬化が完璧に、とりわけ気泡形成なしに進行することができ、形成されたポリマーがその強度及び弾性に関してブロックトアミンから便益を引き出すことができるように好適な方法において、アルジミノ基の場合には自発的に進行しない加水分解によるブロックトアミノ基の活性化と、ＯＨ基とイソシアネートとの反応とが互いにマッチしなければならないことである。
【０００４】
欧州特許第１  ５２４  ２８２  号明細書は、第一剤と第二剤とからなる二剤ポリウレタン組成物であって、第一剤が少なくとも１種のポリウレタンプレポリマーを含み、及び第二剤が水及び少なくとも１種のポリアルジミンを含む、組成物を記載している。第一剤は、ここで、それが空気湿度においてそれ自体でも硬化して弾性材料を与えるように調合され、第二剤は、硬化を加速するのに役立ち、形成される材料の機械的特性は、存在するポリアルジミンにより、ある一定の範囲内で変動し得る。この種の組成物で達成可能な硬度は、非常に高いわけではなく、実施例では約４５のショアＡ硬度が達成されている。しかし、ポリオール剤とイソシアネート剤とを有する従来型の二剤ポリウレタン組成物については、８０以上のショアＡ硬度を有する明らかにより硬い材料が予期される。置換アリールラジカルを有する開示アルジミンは、様々な欠点を示す。第一に、それらは強く臭い、第二に、それらは通常高粘度のものであり、室温で取り扱うのが困難であるアルジミンを生じさせる。
【０００５】
欧州特許第２  ７０６  ０７３  号明細書は、潜在性硬化剤を含有し、かつ特有の触媒の存在のために完全にかつ気泡を含まないように硬化する二剤ポリウレタン組成物を記載している。しかし、開示されたアルジミンは欠点を有する。エステル基を有するアルジミンは、特にそれらがある期間、塩基性条件及び／又は高温に曝される場合、ポリオール剤中で制限された貯蔵安定性のものであるにすぎない。それらが加水分解される場合、エステルアルデヒドが放出され、それは無臭であるが、硬化組成物との不十分な相溶性のために可塑剤移行をもたらし、それは、ブリーディング、又は基材変色、又は基材中の応力亀裂によって明らかにされ得る。第三級アミノ基を有するアルジミンは、無臭ではなく、とりわけ芳香族イソシアネートで短いオープンタイムをもたらし、さらに、第三級アミノ基は、イソシアネート基へのその触媒効果のために気泡形成及び粘着性表面を引き起こし得る。オキサゾリジン及びケチミンは、一方で硬化時に著しい臭気侵入を引き起こし、いくつかは非常に短いオープンタイムを有し、それらは、プラスチック基材中に応力亀裂を引き起こし得る。
【発明の概要】
【発明が解決しようとする課題】
【０００６】
したがって、先行技術の欠点を克服する二剤ポリウレタン組成物を提供することが本発明の目的である。
【課題を解決するための手段】
【０００７】
意外にも、この目的は、請求項１に記載されるような組成物によって達成されることが見出された。その剤は、とりわけまた高温でも、及びまたポリオール剤が式（Ｉ）のアルジミン、並びに水及び／又は特にアミンなどの塩基性化合物を含有する場合にも非常に貯蔵安定性がある。それは比較的長いオープンタイムを有し、そのため、本組成物は、その塗布後長期間にわたってそれで接合された物体のシームレスレベリング、又は位置調整、又は再調整を可能にする。硬化は、気泡形成なくかつ臭気侵入なく迅速に及び完全に進行する。長いオープンタイムと迅速な硬化との観察される組み合わせは、特に意外であり、多くの用途向けに特に有利である。本組成物は、気泡を含まないように硬化し、非粘着性表面並びに優れた機械的特性及び高い強度を有する固形物であって、ブリーディング、基材変色又は基材中の応力亀裂などの可塑剤移行に関連する問題をもたらす傾向がない固形物を形成する。
【０００８】
硬化時にアルジミンから放出されるアルデヒドは、無臭であり、概して非揮発性であり、大部分硬化組成物中に残り、それと非常に良好な相溶性を有し、かつ可塑剤移行のいかなる傾向もほとんどない。
【０００９】
可塑剤移行の低い傾向は意外である。高分子量の脱離生成物を有するアルジミンは、高い当量のために使用量が相応して高く、したがって放出される大量のアルデヒドが硬化材料中に残るため、硬化後の可塑剤移行に関して必然的に特に重大である。さらに、長鎖疎水性置換基、とりわけ所与の分岐構造は、水素結合を有するポリウレタンの親水性ポリマー骨格での比較的不十分な相溶性を有すると予期されるであろう。
【００１０】
先行技術から公知のような長鎖エステルアルジミンを含む組成物と比べて、本発明の組成物は、より良好な貯蔵安定性を有し、類似のオープンタイムではるかにより速く硬化し、硬化した状態でより良好な機械的特性、とりわけより高い強度及び伸展性を有し、かつ可塑剤移行に関連する問題の傾向が少ない。
【００１１】
本発明のさらなる態様は、さらなる独立請求項の主題である。本発明の特に好ましい実施形態は、従属請求項の主題である。
【発明を実施するための形態】
【００１２】
本発明は、
−  少なくとも１種のポリオールを含む第一剤と、
−  少なくとも１種のポリイソシアネートを含む第二剤と
を含む組成物であって、式（Ｉ）
【化１】
2019506519.tif 000002
（式中、
ｍは、０又は１であり、及びｎは、１〜４の整数であり、ここで、（ｍ＋ｎ）は、２又は３又は４であり、
Ｚは、アルキル又はアルコキシ基で置換され、かつ合計１２〜２６個の炭素原子を有するアリールラジカルであり、及び
Ａは、随意にエーテル酸素又はアミン窒素を含有し、かつ２８〜６，０００ｇ／モルの範囲の分子量の範囲の分子量を有する（ｍ＋ｎ）価の脂肪族、脂環式又はアリール脂肪族のヒドロカルビルラジカルであり、及び
Ｘは、Ｏ又はＳ又はＮＲ０（ここで、Ｒ０は、水素ラジカルであるか、又は１〜３０個の炭素原子を有し、かつ随意に少なくとも１個のカルボン酸エステル、ニトリル、ニトロ、ホスホン酸エステル、スルホン若しくはスルホン酸エステル基又は式
【化２】
2019506519.tif 000003
のアルジミノ基を有するヒドロカルビルラジカルである）である）
の少なくとも１種のアルジミンをさらに含む組成物を提供する。
【００１３】
式中の点線は、各場合において、置換基と、対応する分子ラジカルとの間の結合を表す。
【００１４】
「第一級アミノ基」は、単一の有機ラジカルに結合し、２個の水素原子を有するアミノ基を指し；「第二級アミノ基」は、また一緒に環の部分であってもよい２つの有機ラジカルに結合し、１個の水素原子を有するアミノ基を指し；「第三級アミノ基」は、その２つ又は３つがまた１つ以上の環の部分であってもよい、３つの有機ラジカルに結合し、いかなる水素原子も有さないアミノ基を指す。
【００１５】
ポリアミン、ポリオール又はポリイソシアネートなどの「ポリ」で始まる物質名は、形式上、１分子当たりでそれらの名前に現れる２つ以上の官能基を含有する物質を指す。
【００１６】
「第一級ポリアミン」は、少なくとも２個の第一級アミノ基を有する化合物を指す。
【００１７】
「第一級ヒドロキシル基」は、ＣＨ２単位に結合したヒドロキシル基を指す。
【００１８】
「芳香族イソシアネート」は、イソシアネート基が芳香族炭素原子に直接結合しているイソシアネートを指す。したがって、この種のイソシアネート基は、「芳香族イソシアネート基」と呼ばれる。
【００１９】
「分子量」は、分子又は分子残基の（ｇ／モル単位での）モル質量を指す。「平均分子量」は、オリゴマー若しくはポリマー分子又は分子残基の多分散混合物の数平均分子量（Ｍｎ）を指す。それは、典型的には、標準としてのポリスチレンに対するゲル浸透クロマトグラフィー（ＧＰＣ）を用いて測定される。
【００２０】
用語「粘度」は、剪断応力と剪断速度（速度勾配）との間の比で測定され、及びＤＩＮ  ＥＮ  ＩＳＯ  ３２１９に記載されているように測定される動的粘度又は剪断粘度を指す。
【００２１】
物質又は組成物は、それが、貯蔵の結果としてその使用にとって適切な程度にその用途又は使用特性の点でいかなる変化もなしに、長期間にわたり、典型的には少なくとも３カ月〜６カ月以下又はそれを超えて好適な容器中室温で貯蔵できる場合に「貯蔵安定性のある」又は「貯蔵できる」と呼ばれる。
【００２２】
「室温」は、２３℃の温度を指す。
【００２３】
組成物の二剤は、互いに別々に製造され、塗布の直前又は塗布中に塗布のために互いに混合されるまで別個の防湿（ｍｏｉｓｔｕｒｅ−ｔｉｇｈｔ）容器中で貯蔵され、組成物は最終的に硬化する。
【００２４】
組成物は、式（Ｉ）の少なくとも１種のアルジミンをさらに含む。式（Ｉ）のアルジミンは、第一剤及び／又は第二剤中に存在してもよい。
【００２５】
式（Ｉ）のアルジミンは、好ましくは、第一剤の要素である。
【００２６】
これは、式（Ｉ）のアルジミンがｍ＝１の式（Ｉ）のアルジミンである場合にとりわけ当てはまる。
【００２７】
Ｚは、好ましくは、式（ＩＩ）
【化３】
2019506519.tif 000004
（式中、Ｒは、６〜２０個、好ましくは８〜１６個の炭素原子を有する直鎖又は分岐鎖のアルキル又はアルコキシラジカルである）
のラジカルである。
【００２８】
Ｒは、好ましくは、１０〜１４個の炭素原子を有する直鎖若しくは分岐鎖のアルキルラジカル、又は８〜１２個の炭素原子を有する直鎖若しくは分岐鎖のアルコキシラジカルである。
【００２９】
Ｒは、とりわけ、１０〜１４個の炭素原子を有する直鎖又は分岐鎖のアルキルラジカルである。この種のアルジミンは特に反応性が高い。
【００３０】
Ｒは、より好ましくは、分岐鎖のアルキルラジカルである。この種のアルジミンは、典型的には、液体であり、室温で比較的低い粘度のものであり、それは、その取り扱いにとって有利である。
【００３１】
Ｒは、最も好ましくは、１０〜１４個の炭素原子を有する分岐鎖のアルキルラジカルである。この種のアルジミンは、特に反応性が高く、通常液体であり、室温で比較的低い粘度のものである。
【００３２】
好ましくは、Ｒは、メタ位又はパラ位、とりわけパラ位にある。この種のアルジミンは、特に容易に得られる。
【００３３】
最も好ましくは、Ｒは、
【化４】
2019506519.tif 000005
（式中、Ｒ１及びＲ２は、それぞれアルキルラジカルであり、かつ全体で９〜１３個の炭素原子を有する）
のラジカルである。好ましくは、Ｒ１及びＲ２ラジカルはそれぞれ直鎖である。
【００３４】
最も好ましくは、Ｚは、したがって、式（ＩＩａ）
【化５】
2019506519.tif 000006
（式中、Ｒ１及びＲ２は、与えられた定義を有する）
のラジカルである。
【００３５】
好ましいＺラジカルは、特に容易に得られ、かつとりわけ室温で液体であり、特に低い粘度のものである特に低臭気のアルジミンを可能にする。
【００３６】
好ましくは、（ｍ＋ｎ）は、２又は３である。ｎは、好ましくは、１又は２又は３である。
【００３７】
好ましい実施形態では、ｍは、０であり、及びｎは、２又は３である。これらのアルジミンは、水分の不在下でイソシアネートと反応しない。
【００３８】
式（Ｉ）のそのようなアルジミンにおいて、Ａは、好ましくは、
−  ２８〜５００ｇ／モルの範囲の分子量を有する二価若しくは三価の脂肪族若しくは脂環式のヒドロカルビルラジカル、又は
−  １７０〜６，０００ｇ／モルの範囲の平均分子量を有する二価若しくは三価のポリオキシアルキレンラジカル
のいずれかである。
【００３９】
Ａは、ここで、より好ましくは、１，２−エチレン、１，２−プロピレン、１，３−プロピレン、１，４−ブチレン、１，３−ペンチレン、１，５−ペンチレン、２−メチル−１，５−ペンチレン、１，６−ヘキシレン、２，２（４），４−トリメチル−１，６−ヘキサメチレン、１，８−オクチレン、１，１０−デシレン、１，１２−ドデシレン、１，２−シクロヘキシレン、１，３−シクロヘキシレン、１，４−シクロヘキシレン、（１，５，５−トリメチルシクロヘキサン−１−イル）メタン−１，３、４（２）−メチル−１，３−シクロヘキシレン、１，３−シクロヘキシレンビス（メチレン）、１，４−シクロヘキシレンビス（メチレン）、メチレンジシクロヘキサン−４−イル、メチレンビス（２−メチルシクロヘキサン−４−イル）、（ビシクロ［２．２．１］ヘプタン−２，５（２，６）−ジイル）ジメチレン、（トリシクロ［５．２．１．０２，６］デカン−３（４），８（９）−ジイル）ジメチレン、１，３−フェニレンビス（メチレン）、１，４−フェニレンビス（メチレン）、３−オキサ−１，５−ペンチレン、３，６−ジオキサ−１，８−オクチレン、４，７−ジオキサ−１，１０−デシレン、１７０〜２，０００ｇ／モルの範囲の平均分子量を有するα，ω−ポリオキシプロピレン及び３３０〜５，０００ｇ／モルの範囲の平均分子量を有するトリメチロールプロパン又はグリセロール出発トリス（ω−ポリオキシプロピレン）からなる群から選択される。
【００４０】
これらの中で、２−メチル−１，５−ペンチレン、１，６−ヘキシレン、２，２（４），４−トリメチル−１，６−ヘキサメチレン、１，２−シクロヘキシレン、（１，５，５−トリメチルシクロヘキサン−１−イル）メタン−１，３、４（２）−メチル−１，３−シクロヘキシレン、１，３−シクロヘキシレンビス（メチレン）、１，４−シクロヘキシレンビス（メチレン）、メチレンジシクロヘキサン−４−イル、（ビシクロ［２．２．１］ヘプタン−２，５（２，６）−ジイル）ジメチレン、（トリシクロ［５．２．１．０２，６］デカン−３（４），８（９）−ジイル）ジメチレン、１，３−フェニレンビス（メチレン）、１，４−フェニレンビス（メチレン）、１７０〜２，０００ｇ／モルの範囲の平均分子量を有するα，ω−ポリオキシプロピレン又は３３０〜５，０００ｇ／モルの範囲の平均分子量を有するトリメチロールプロパン若しくはグリセロール出発トリス（ω−ポリオキシプロピレン）が好ましい。
【００４１】
１，６−ヘキシレン、１，３−シクロヘキシレンビス（メチレン）、１，４−シクロヘキシレンビス（メチレン）、１，３−フェニレンビス（メチレン）又は１，４−フェニレンビス（メチレン）が特に好ましい。式（Ｉ）のこれらのアルジミンは、特に迅速な硬化を可能にする。
【００４２】
これらの中で、１，２−シクロヘキシレン、メチレンジシクロヘキサン−４−イル、（１，５，５−トリメチルシクロヘキサン−１−イル）メタン−１，３、（ビシクロ［２．２．１］ヘプタン−２，５（２，６）−ジイル）ジメチレン又は（トリシクロ［５．２．１．０２，６］デカン−３（４），８（９）−ジイル）ジメチレンがさらに特に好ましい。式（Ｉ）のこれらのアルジミンは、とりわけＩＰＤＩ又はＩＰＤＩから誘導されるポリイソシアネートと組み合わせて特に高い強度を可能にする。
【００４３】
これらの中で、１７０〜５００ｇ／モルの範囲の平均分子量を有するα，ω−ポリオキシプロピレン又は３３０〜５００ｇ／モルの範囲の平均分子量を有するトリメチロールプロパン又はグリセロール出発トリス（ω−ポリオキシプロピレン）がさらに特に好ましい。式（Ｉ）のこれらのアルジミンは、特に高い伸びを可能にする。
【００４４】
さらに好ましい実施形態では、ｍは、１であり、及びｎは、１である。これらのアルジミンは、イソシアネートとの付加反応に入ることができる反応基ＨＸを有する。
【００４５】
式（Ｉ）のそのようなアルジミンは、随意に、式（Ｉ’）
【化６】
2019506519.tif 000007
（式中、Ｘ、Ａ及びＺは、既に与えられた定義を有する）
の環状化合物と平衡にある。式（Ｉ’）の化合物は、式（Ｉ）のアルジミン中のアルジミノ基とＨＸ基とが２又は３個の炭素原子で分離されている場合にとりわけ観察され、この場合、それらは、２−置換１，３−オキサゾリジン（５員環）又はテトラヒドロ−１，３−オキサジン（６員環）である。
【００４６】
ｍ＝１及びｎ＝１の式（Ｉ）のアルジミンにおいて、Ａは、好ましくは、随意にエーテル酸素又はアミン窒素を含有し、かつ２８〜５００ｇ／モルの分子量を有する二価の脂肪族又は脂環式又はアリール脂肪族のヒドロカルビルラジカルである。
【００４７】
Ａは、より好ましくは、１，２−エチレン、１，２−プロピレン、１，３−プロピレン、１，５−ペンチレン、１，６−ヘキシレン、（１，５，５−トリメチルシクロヘキサン−１−イル）メタン−１，３及び３−オキサ−１，５−ペンチレンからなる群から選択される。
【００４８】
これらの中で、１，２−エチレン、１，３−プロピレン、１，６−ヘキシレン、（１，５，５−トリメチルシクロヘキサン−１−イル）メタン−１，３又は３−オキサ−１，５−ペンチレンが好ましい。
【００４９】
好ましくは、Ｘは、Ｏ又はＮＲ０である。
【００５０】
好ましくは、Ｒ０は、水素ラジカル又は１〜１８個、とりわけ１〜１２個の炭素原子を有する一価のヒドロカルビルラジカルであるか、又は
【化７】
2019506519.tif 000008
（式中、Ｌは、１〜６個の炭素原子を有するアルキレンラジカル、とりわけエチレン、１，３−プロピレン又は１，６−ヘキシレンである）
である。
【００５１】
より好ましくは、Ｒ０は、１〜１２個の炭素原子を有する一価のヒドロカルビルラジカルであるか、又は
【化８】
2019506519.tif 000009
、とりわけ
【化９】
2019506519.tif 000010
又はメチル、エチル、シクロヘキシル若しくはベンジルである。
【００５２】
ＸがＯである場合、Ａは、とりわけ、（１，５，５−トリメチルシクロヘキサン−１−イル）メタン−１，３又は３−オキサ−１，５−ペンチレンである。
【００５３】
ＸがＮＲ０である場合、Ａは、とりわけエチレンであり、Ｒ０は、
【化１０】
2019506519.tif 000011
であるか、又はＡは１，３−プロピレンであり、Ｒ０は、
【化１１】
2019506519.tif 000012
若しくはメチル、エチル若しくはシクロヘキシルであるか、又はＡは１，６−ヘキシレンであり、Ｒ０は
【化１２】
2019506519.tif 000013
である。
【００５４】
式（Ｉ）の好ましいアルジミンは、特に容易に得られ、特に良好な貯蔵安定性、作業性及び／又は機械的特性を有する組成物を可能にする。
【００５５】
式（Ｉ）のアルジミンは、好ましくは、水を放出する縮合反応における式（ＩＩＩ）の少なくとも１種のアミンと式（ＩＶ）の少なくとも１種のアルデヒドとの反応から得られる。
【化１３】
2019506519.tif 000014
【００５６】
式（ＩＩＩ）及び（ＩＶ）中、ｍ、ｎ、Ｘ、Ａ及びＺは、既に与えられた定義を有する。
【００５７】
式（ＩＶ）のアルデヒドは、ここで、好ましくは、第一級アミノ基に関して化学量論的に又は化学量論的過剰に使用される。このように、反応生成物は、第一級アミノ基をほぼ又は完全に含まない。
【００５８】
式（Ｉ）のアルジミンは、好ましくは、アルデヒドが第一級アミノ基に関して化学量論的又は化学量論的過剰に存在した、この反応からの反応生成物の形態で使用される。
【００５９】
この反応は、有利には、随意に溶媒の存在下において１５〜１２０℃、好ましくは２０〜１００℃の範囲の温度で行われる。縮合水は、好ましくは、随意に減圧下において、好適な溶媒との共沸混合物としてか、又は好ましくは蒸留によって直接的にかのいずれかで反応混合物から除去される。
【００６０】
随意に、触媒、とりわけ酸触媒が反応に使用される。
【００６１】
溶媒なしで作業すること、及び減圧を適用して縮合水を加熱反応混合物から除去することが特に好ましい。
【００６２】
この種の反応生成物は、組成物中の式（Ｉ）のアルジミンとして、さらなるワークアップなしに使用することができる。
【００６３】
好ましくは、式（ＩＩＩ）のアミンは、反応混合物を与えるために式（ＩＶ）のアルデヒドと組み合わせられ、ここで、アルデヒドは、第一級アミノ基に関して化学量論的に又は化学量論的過剰に存在し、縮合水は、随意に反応混合物を加熱しながら好適な方法によって反応混合物から除去される。
【００６４】
式（ＩＩＩ）の好適なアミンは、第一級の脂肪族、脂環式若しくはアリール脂肪族ポリアミン、とりわけ１，２−エタンジアミン、１，２−プロパンジアミン、１，３−プロパンジアミン、１，４−ブタンジアミン、１，３−ブタンジアミン、２−メチル−１，２−プロパンジアミン、１，３−ペンタンジアミン、１，５−ペンタンジアミン、２，２−ジメチル−１，３−プロパンジアミン、１，６−ヘキサンジアミン、１，５−ジアミノ−２−メチルペンタン、１，３，６−トリアミノヘキサン、１，７−ヘプタンジアミン、１，８−オクタンジアミン、１，４，８−トリアミノオクタン、２，５−ジメチル−１，６−ヘキサンジアミン、１，９−ノナンジアミン、２，２（４），４−トリメチル−１，６−ヘキサンジアミン、４−アミノメチル−１，８−オクタンジアミン、５−アミノメチル−１，８−オクタンジアミン、１，１０−デカンジアミン、１，１１−ウンデカンジアミン、１，６，１１−トリアミノウンデカン、２−ブチル−２−エチル−１，５−ペンタンジアミン、１，１２−ドデカンジアミン、１，２−シクロヘキサンジアミン、１，３−シクロヘキサンジアミン、１，４−シクロヘキサンジアミン、１，３，５−トリアミノシクロヘキサン、１−アミノ−３−アミノメチル−３，５，５−トリメチルシクロヘキサン、４（２）−メチル−１，３−シクロヘキサンジアミン、１，３−ビス（アミノメチル）シクロヘキサン、１，４−ビス（アミノメチル）シクロヘキサン、１，３，５−トリス（アミノメチル）シクロヘキサン、ビス（４−アミノシクロヘキシル）メタン、ビス（４−アミノ−３−メチルシクロヘキシル）メタン、ビス（４−アミノ−３−エチルシクロヘキシル）メタン、ビス（４−アミノ−３，５−ジメチルシクロヘキシル）メタン、ビス（４−アミノ−３−エチル−５−メチルシクロヘキシル）メタン、２，５（２，６）−ビス（アミノメチル）ビシクロ［２．２．１］ヘプタン、３（４），８（９）−ビス（アミノメチル）トリシクロ［５．２．１．０２，６］デカン、１，３−ビス（アミノメチル）ベンゼン、１，４−ビス（アミノメチル）ベンゼン、１，３，５−トリス（アミノメチル）ベンゼン、３−オキサ−１，５−ペンタンジアミン、３，６−ジオキサオクタン−１，８−ジアミン、４，７−ジオキサデカン−１，１０−ジアミン、４，７−ジオキサデカン−２，９−ジアミン、４，９−ジオキサドデカン−１，１２−ジアミン、５，８−ジオキサドデカン−３，１０−ジアミン、４，７，１０−トリオキサトリデカン−１，１３−ジアミン、２００〜４，０００ｇ／モルの範囲の平均分子量を有するα，ω−ポリオキシプロピレンジアミン、とりわけＪｅｆｆａｍｉｎｅ（登録商標）製品Ｄ−２３０、Ｄ−４００、ＸＴＪ−５８２、Ｄ−２０００、ＸＴＪ−５７８、Ｄ−４０００（すべてＨｕｎｔｓｍａｎ製）、α，ω−ポリオキシプロピレンポリオキシエチレンジアミン、とりわけＪｅｆｆａｍｉｎｅ（登録商標）製品ＥＤ−６００、ＥＤ−９００、ＥＤ−２００３、ＨＫ−５１１（すべてＨｕｎｔｓｍａｎ製）、α，ω−ポリオキシプロピレンポリオキシ−１，４−ブチレンジアミン、とりわけＪｅｆｆａｍｉｎｅ（登録商標）製品ＴＨＦ−１００、ＴＨＦ−１４０、ＴＨＦ−２３０、ＸＴＪ−５３３若しくはＸＴＪ−５３６（すべてＨｕｎｔｓｍａｎ製）、α，ω−ポリオキシプロピレンポリオキシ−１，２−ブチレンジアミン、とりわけＪｅｆｆａｍｉｎｅ（登録商標）製品ＸＴＪ−５６８若しくはＸＴＪ−５６９（両方ともＨｕｎｔｓｍａｎ製）、α，ω−ポリオキシ−１，２−ブチレンジアミン、とりわけＪｅｆｆａｍｉｎｅ（登録商標）ＸＴＪ−５２３（Ｈｕｎｔｓｍａｎ製）、３８０〜６，０００ｇ／モルの範囲の平均分子量を有するトリメチロールプロパン若しくはグリセロール出発トリス（ω−ポリオキシプロピレンアミン）、とりわけＪｅｆｆａｍｉｎｅ（登録商標）製品Ｔ−４０３、Ｔ−３０００若しくはＴ−５０００（すべてＨｕｎｔｓｍａｎ製）、トリメチロールプロパン出発トリス（ω−ポリオキシプロピレンポリオキシ−１，２−ブチレンアミン）、とりわけＪｅｆｆａｍｉｎｅ（登録商標）ＸＴＪ−５６６（Ｈｕｎｔｓｍａｎ製）、Ｎ，Ｎ’−ビス（アミノプロピル）ピペラジン、Ｎ，Ｎ−ビス（３−アミノプロピル）メチルアミン、Ｎ，Ｎ−ビス（３−アミノプロピル）エチルアミン、Ｎ，Ｎ−ビス（３−アミノプロピル）プロピルアミン、Ｎ，Ｎ−ビス（３−アミノプロピル）シクロヘキシルアミン、Ｎ，Ｎ−ビス（３−アミノプロピル）−２−エチルヘキシルアミン、トリス（２−アミノエチル）アミン、トリス（２−アミノプロピル）アミン、トリス（３−アミノプロピル）アミン、又は天然脂肪酸から誘導される脂肪アミンのダブルシアノエチル化及びその後の還元からの生成物、例えば、特にそれぞれＴｒｉａｍｅｅｎ（登録商標）Ｙ１２Ｄ及びＴｒｉａｍｅｅｎ（登録商標）ＹＴ（Ａｋｚｏ  Ｎｏｂｅｌ製）として入手可能なＮ，Ｎ−ビス（３−アミノプロピル）ココアルキルアミン若しくはＮ，Ｎ−ビス（３−アミノプロピル）牛脂アルキルアミンなどである。
【００６５】
これらの中で、１，２−エタンジアミン、１，２−プロパンジアミン、１，３−プロパンジアミン、１，４−ブタンジアミン、１，３−ペンタンジアミン、１，５−ペンタンジアミン、１，５−ジアミノ−２−メチルペンタン、１，６−ヘキサンジアミン、２，２（４），４−トリメチル−１，６−ヘキサンジアミン、１，８−オクタンジアミン、１，１０−デカンジアミン、１，１２−ドデカンジアミン、１，２−シクロヘキサンジアミン、１，３−シクロヘキサンジアミン、１，４−シクロヘキサンジアミン、１−アミノ−３−アミノメチル−３，５，５−トリメチルシクロヘキサン、４（２）−メチル−１，３−シクロヘキサンジアミン、１，３−ビス（アミノメチル）シクロヘキサン、１，４−ビス（アミノメチル）シクロヘキサン、ビス（４−アミノシクロヘキシル）メタン、ビス（４−アミノ−３−メチルシクロヘキシル）メタン、２，５（２，６）−ビス（アミノメチル）ビシクロ［２．２．１］ヘプタン、３（４），８（９）−ビス（アミノメチル）トリシクロ［５．２．１．０２，６］デカン、１，３−ビス（アミノメチル）ベンゼン、１，４−ビス（アミノメチル）ベンゼン、３−オキサ−１，５−ペンタンジアミン、３，６−ジオキサオクタン−１，８−ジアミン、４，７−ジオキサデカン−１，１０−ジアミン、２００〜４，０００ｇ／モルの範囲の平均分子量を有するポリオキシプロピレンジアミン、又は３８０〜６，０００ｇ／モルの範囲の平均分子量を有するトリメチロールプロパン若しくはグリセロール出発ポリオキシプロピレントリアミンが好ましい。
【００６６】
好ましいポリオキシプロピレンジ若しくはトリアミンは、市販製品Ｊｅｆｆａｍｉｎｅ（登録商標）Ｄ−２３０、Ｊｅｆｆａｍｉｎｅ（登録商標）Ｄ−４００、Ｊｅｆｆａｍｉｎｅ（登録商標）Ｄ−２０００、Ｊｅｆｆａｍｉｎｅ（登録商標）Ｄ−４０００、Ｊｅｆｆａｍｉｎｅ（登録商標）Ｔ−４０３、Ｊｅｆｆａｍｉｎｅ（登録商標）Ｔ−３０００、Ｊｅｆｆａｍｉｎｅ（登録商標）Ｔ−５０００（Ｈｕｎｔｓｍａｎ製）又は他の製造業者製の均等な製品、とりわけＪｅｆｆａｍｉｎｅ（登録商標）Ｄ−２３０、Ｊｅｆｆａｍｉｎｅ（登録商標）Ｄ−４００若しくはＪｅｆｆａｍｉｎｅ（登録商標）Ｔ−４０３又は他の製造業者製の均等な製品である。
【００６７】
これらの中で、１，５−ジアミノ−２−メチルペンタン、１，６−ヘキサンジアミン、２，２（４），４−トリメチル−１，６−ヘキサンジアミン、１，２−シクロヘキサンジアミン、１−アミノ−３−アミノメチル−３，５，５−トリメチルシクロヘキサン、４（２）−メチル−１，３−シクロヘキサンジアミン、１，３−ビス（アミノメチル）シクロヘキサン、１，４−ビス（アミノメチル）シクロヘキサン、ビス（４−アミノシクロヘキシル）メタン、２，５（２，６）−ビス（アミノメチル）ビシクロ［２．２．１］ヘプタン、３（４），８（９）−ビス（アミノメチル）トリシクロ［５．２．１．０２，６］デカン、１，３−ビス（アミノメチル）ベンゼン、１，４−ビス（アミノメチル）ベンゼン、２００〜２，０００ｇ／モルの範囲の平均分子量を有するポリオキシプロピレンジアミン、又は３８０〜５，０００ｇ／モルの範囲の平均分子量を有するトリメチロールプロパン若しくはグリセロール出発ポリオキシプロピレントリアミンが特に好ましい。
【００６８】
式（ＩＩＩ）のさらなる好適なアミンは、ヒドロキシル又はメルカプト又は第二級アミノ基を有する第一級アミン、とりわけ２−アミノエタノール、２−アミノ−１−プロパノール、１−アミノ−２−プロパノール、３−アミノ−１−プロパノール、４−アミノ−１−ブタノール、４−アミノ−２−ブタノール、２−アミノ−２−メチルプロパノール、５−アミノ−１−ペンタノール、６−アミノ−１−ヘキサノール、７−アミノ−１−ヘプタノール、８−アミノ−１−オクタノール、１０−アミノ−１−デカノール、１２−アミノ−１−ドデカノール若しくはそれらの高級同族体、４−（２−アミノエチル）−２−ヒドロキシエチルベンゼン、３−アミノメチル−３，５，５−トリメチルシクロヘキサノール、第一級アミノ基を有するジエチレングリコール、ジプロピレングリコール、ジブチレングリコール若しくはこれらのグリコールの高級オリゴマー若しくはポリマーなどのグリコールの誘導体、とりわけ２−（２−アミノエトキシ）エタノール、２−（２−（２−アミノエトキシ）エトキシ）エタノール若しくはα−（２−ヒドロキシメチルエチル）−ω−（２−アミノメチルエトキシ）−ポリ（オキシ（メチル−１，２−エタンジイル）、グリコールのシングルシアノエチル化若しくはシアノブチル化及びその後の水素化からの生成物、とりわけ３−（２−ヒドロキシエトキシ）プロピルアミン、３−（２−（２−ヒドロキシエトキシ）エトキシ）プロピルアミン、３−（６−ヒドロキシヘキシルオキシ）プロピルアミン、メルカプトアミン、例えば、特に２−アミノエタンチオール、３−アミノプロパンチオール、４−アミノ−１−ブタンチオール、６−アミノ−１−ヘキサンチオール、８−アミノ−１−オクタンチオール、１０−アミノ−１−デカンチオール若しくは１２−アミノ−１−ドデカンチオールなと、及びまたＮ−メチル−１，２−エタンジアミン、Ｎ−エチル−１，２−エタンジアミン、Ｎ−ブチル−１，２−エタンジアミン、Ｎ−ヘキシル−１，２−エタンジアミン、Ｎ−（２−エチルヘキシル）−１，２−エタンジアミン、Ｎ−シクロヘキシル−１，２−エタンジアミン、４−アミノメチルピペリジン、３−（４−アミノブチル）ピペリジン、Ｎ−（２−アミノエチル）ピペラジン、Ｎ−（２−アミノプロピル）ピペラジン、第一級モノアミンのシアノエチル化及びその後の水素化からのジアミン、例えば、特にＮ−メチル−１，３−プロパンジアミン、Ｎ−エチル−１，３−プロパンジアミン、Ｎ−ブチル−１，３−プロパンジアミン、Ｎ−ヘキシル−１，３−プロパンジアミン、Ｎ−（２−エチルヘキシル）−１，３−プロパンジアミン、Ｎ−ドデシル−１，３−プロパンジアミン、Ｎ−シクロヘキシル−１，３−プロパンジアミン、３−メチルアミノ−１−ペンチルアミン、３−エチルアミノ−１−ペンチルアミン、３−ブチルアミノ−１−ペンチルアミン、３−ヘキシルアミノ−１−ペンチルアミン、３−（２−エチルヘキシル）アミノ−１−ペンチルアミン、３−ドデシルアミノ−１−ペンチルアミン若しくは３−シクロヘキシルアミノ−１−ペンチルアミンなど、又は脂肪ジアミン、例えば、Ａｋｚｏ  ＮｏｂｅｌからＤｕｏｍｅｅｎ（登録商標）商品名で例えば入手できるようなＮ−ココアルキル−１，３−プロパンジアミン、Ｎ−オレイル−１，３−プロパンジアミン、Ｎ−ソヤアルキル−１，３−プロパンジアミン、Ｎ−牛脂アルキル−１，３−プロパンジアミン若しくはＮ−（Ｃ１６〜２２アルキル）−１，３−プロパンジアミンなど、１：１のモル比で反応される、脂肪族第一級ジアミンと、アクリロニトリル、マレイン酸若しくはフマル酸ジエステル、シトラコン酸ジエステル、（メタ）アクリル酸エステル、（メタ）アクリルアミド若しくはイタコン酸ジエステルとのマイケル型付加からの生成物、並びにまたビス（ヘキサメチレン）トリアミン（ＢＨＭＴ）、ジエチレントリアミン（ＤＥＴＡ）、ジプロピレントリアミン（ＤＰＴＡ）、Ｎ−（２−アミノエチル）−１，３−プロパンジアミン（Ｎ３−アミン）、Ｎ３−（３−アミノペンチル）−１，３−ペンタンジアミン又はＮ５−（３−アミノ−１−エチルプロピル）−２−メチル−１，５−ペンタンジアミンである。
【００６９】
これらの中で、２−アミノエタノール、２−アミノ−１−プロパノール、１−アミノ−２−プロパノール、３−アミノ−１−プロパノール、５−アミノ−１−ペンタノール、６−アミノ−１−ヘキサノール、３−アミノメチル−３，５，５−トリメチルシクロヘキサノール、２−（２−アミノエトキシ）エタノール、Ｎ−メチル−１，２−エタンジアミン、Ｎ−エチル−１，２−エタンジアミン、Ｎ−ブチル−１，２−エタンジアミン、Ｎ−ヘキシル−１，２−エタンジアミン、Ｎ−（２−エチルヘキシル）−１，２−エタンジアミン、Ｎ−シクロヘキシル−１，２−エタンジアミン、Ｎ−メチル−１，３−プロパンジアミン、Ｎ−エチル−１，３−プロパンジアミン、Ｎ−ブチル−１，３−プロパンジアミン、Ｎ−ヘキシル−１，３−プロパンジアミン、Ｎ−（２−エチルヘキシル）−１，３−プロパンジアミン、Ｎ−ドデシル−１，３−プロパンジアミン、Ｎ−シクロヘキシル−１，３−プロパンジアミン、ビス（ヘキサメチレン）トリアミン、ジエチレントリアミン、ジプロピレントリアミン又はＮ−（２−アミノエチル）−１，３−プロパンジアミンが好ましい。
【００７０】
３−アミノメチル−３，５，５−トリメチルシクロヘキサノール、２−（２−アミノエトキシ）エタノール、Ｎ−メチル−１，３−プロパンジアミン、Ｎ−エチル−１，３−プロパンジアミン、Ｎ−シクロヘキシル−１，３−プロパンジアミン、ビス（ヘキサメチレン）トリアミン、ジエチレントリアミン、ジプロピレントリアミン又はＮ−（２−アミノエチル）−１，３−プロパンジアミンが特に好ましい。
【００７１】
式（ＩＶ）の好ましいアルデヒドは、式（ＩＶａ）
【化１４】
2019506519.tif 000015
（式中、Ｒは、既に記載された定義を有する）
のアルデヒドである。
【００７２】
式（ＩＶ）の特に好ましいアルデヒドは、式（ＩＶｂ）
【化１５】
2019506519.tif 000016
（式中、Ｒ１及びＲ２は、既に記載された定義を有する）
のアルデヒドである。
【００７３】
式（ＩＶ）のとりわけ好ましいアルデヒドは、アルキルラジカルが直鎖又は分岐鎖、とりわけ分岐鎖である、４−デシルベンズアルデヒド、４−ウンデシルベンズアルデヒド、４−ドデシルベンズアルデヒド、４−トリデシルベンズアルデヒド又は４−テトラデシルベンズアルデヒドである。
【００７４】
式（ＩＶ）の最も好ましいアルデヒドは、そのアルキルラジカルが主として分岐鎖である、４−デシルベンズアルデヒド、４−ウンデシルベンズアルデヒド、４−ドデシルベンズアルデヒド、４−トリデシルベンズアルデヒド又は４−テトラデシルベンズアルデヒドを含む混合物である。
【００７５】
より好ましくは、式（Ｉ）のアルジミンは、Ｎ，Ｎ’−ビス（４−アルキルベンジリデン）−２−メチル−１，５−ペンタンジアミン、Ｎ，Ｎ’−ビス（４−アルキルベンジリデン）−１，６−ヘキサンジアミン、Ｎ，Ｎ’−ビス（４−アルキルベンジリデン）−２，２（４），４−トリメチル−１，６−ヘキサンジアミン、Ｎ，Ｎ’−ビス（４−アルキルベンジリデン）−１，２−シクロヘキサンジアミン、Ｎ，Ｎ’−ビス（４−アルキルベンジリデン）−３−アミノメチル−３，５，５−トリメチルシクロヘキシルアミン、Ｎ，Ｎ’−ビス（４−アルキルベンジリデン）−４（２）−メチル−１，３−シクロヘキサンジアミン、Ｎ，Ｎ’−ビス（４−アルキルベンジリデン）−１，３−ビス（アミノメチル）シクロヘキサン、Ｎ，Ｎ’−ビス（４−アルキルベンジリデン）−１，４−ビス（アミノメチル）シクロヘキサン、Ｎ，Ｎ’−ビス（４−アルキルベンジリデン）−ビス（４−アミノシクロヘキシル）メタン、Ｎ，Ｎ’−ビス（４−アルキルベンジリデン）−２，５（２，６）−ビス（アミノメチル）ビシクロ［２．２．１］ヘプタン、Ｎ，Ｎ’−ビス（４−アルキルベンジリデン）−３（４），８（９）−ビス（アミノメチル）トリシクロ［５．２．１．０２，６］デカン、Ｎ，Ｎ’−ビス（４−アルキルベンジリデン）−１，３−ビス（アミノメチル）ベンゼン、Ｎ，Ｎ’−ビス（４−アルキルベンジリデン）−１，４−ビス（アミノメチル）ベンゼン、６５０〜２，５００ｇ／モルの範囲の平均分子量を有するＮ，Ｎ’−ビス（４−アルキルベンジリデン）ポリオキシプロピレンジアミン、１０５０〜５，８００ｇ／モルの範囲の平均分子量を有するＮ，Ｎ’，Ｎ’’−トリス（４−アルキルベンジリデン）ポリオキシプロピレントリアミン、Ｎ−（４−アルキルベンジリデン）−３−アミノメチル−３，５，５−トリメチルシクロヘキサノール、Ｎ−（４−アルキルベンジリデン）−２−（２−アミノエトキシ）エタノール、Ｎ−（４−アルキルベンジリデン）−Ｎ’−メチル−１，３−プロパンジアミン、Ｎ−（４−アルキルベンジリデン）−Ｎ’−エチル−１，３−プロパンジアミン、Ｎ−（４−アルキルベンジリデン）−Ｎ’−シクロヘキシル−１，３−プロパンジアミン、Ｎ，Ｎ’’−ビス（４−アルキルベンジリデン）−Ｎ’−（２−アミノエチル）エタン−１，２−ジアミン、Ｎ，Ｎ’’−ビス（４−アルキルベンジリデン）−Ｎ’−（３−アミノプロピル）プロパン−１，３−ジアミン、Ｎ，Ｎ’’−ビス（４−アルキルベンジリデン）−Ｎ’−（２−アミノエチル）プロパン−１，３−ジアミン及びＮ，Ｎ’’−ビス（４−アルキルベンジリデン）−Ｎ’−（６−アミノヘキシル）ヘキサン−１，６−ジアミンからなる群から選択され、ここで、アルキルは、各場合に直鎖又は特に分岐鎖のデシル、ウンデシル、ドデシル、トリデシル又はテトラデシルラジカルである。
【００７６】
好ましくは、組成物は、式（Ｉ）（式中、各Ｚは、式（ＩＩ）のラジカルであり、及びＲは、６〜２０個の炭素原子を有するアルキルラジカルから選択される）のアルジミンの混合物を含む。
【００７７】
より好ましくは、組成物は、式（Ｉ）（式中、各Ｚは、式（ＩＩ）のラジカルであり、及びＲは、直鎖又は特に分岐のデシル、ウンデシル、ドデシル、トリデシル又はテトラデシルラジカルから選択される）のアルジミンの混合物を含む。
【００７８】
この種の混合物は、特に容易に工業的に入手可能である。
【００７９】
組成物において、イソシアネート基に対して反応性が高い基の数の好ましくは１％〜７０％、とりわけ２％〜５０％は、式（Ｉ）のアルジミンに由来する。
【００８０】
組成物の第一剤は、少なくとも１種のポリオールを含む。
【００８１】
好適なポリオールは、商業的に入手可能なポリオール、とりわけ次のものである。
−  ポリエーテルポリオール、とりわけポリオキシアルキレンジオール及び／若しくはポリオキシアルキレントリオール、とりわけエチレンオキシド又は１，２−プロピレンオキシド又は１，２−若しくは２，３−ブチレンオキシド又はオキセタン又はテトラヒドロフラン又はそれらの混合物の重合生成物、ここで、これらは、２個以上の活性水素原子を有するスターター分子、とりわけ水、アンモニア又は多数のＯＨ若しくはＮＨ基を有する化合物、例えば１，２−エタンジオール、１，２−若しくは１，３−プロパンジオール、ネオペンチルグリコール、ジエチレングリコール、トリエチレングリコール、異性体ジプロピレングリコール若しくはトリプロピレングリコール、異性体ブタンジオール、ペンタンジオール、ヘキサンジオール、ヘプタンジオール、オクタンジオール、ノナンジオール、デカンジオール、ウンデカンジオール、１，３−若しくは１，４−シクロヘキサンジメタノール、ビスフェノールＡ、水素化ビスフェノールＡ、１，１，１−トリメチロールエタン、１，１，１−トリメチロールプロパン、グリセロール又はアニリン、又は前述の化合物の混合物などのスターター分子を用いて重合されていてもよい。同様に、ポリマー粒子がその中に分散したポリエーテルポリオール、とりわけアクリロニトリル、スチレン、α−メチルスチレン、メチル（メタ）アクリレート若しくはヒドロキシエチル（メタ）アクリレートの、又はポリウレア若しくはポリヒドラゾジカルボンアミド（ＰＨＤ）の又はポリウレタンのものが好適であり、ここで、２つの相は安定した貯蔵可能な分散系を形成し、ポリマーは、ポリエーテルポリオール上へ部分的にグラフトされていても、ポリエーテルポリオールに共有結合していてもよい。スチレン−アクリロニトリル粒子（ＳＡＮ）又はポリウレア若しくはポリヒドラゾジカルボンアミド粒子（ＰＨＤ）がその中に分散したポリエーテルポリオールが好ましい。
【００８２】
好ましいポリエーテルポリオールは、ポリオキシプロピレンジオール若しくはポリオキシプロピレントリオール、又はエチレンオキシド末端（ＥＯ−エンドキャップされた）ポリオキシプロピレンジオール若しくはトリオールと呼ばれるものである。後者は、ポリオキシプロピレンジオール又はトリオールが、ポリプロポキシル化反応の終了時にエチレンオキシドでさらにアルコキシル化されることでとりわけ得られ、したがって、最終的に第一級ヒドロキシル基を有する混合ポリオキシエチレン−ポリオキシプロピレンポリオールである。
【００８３】
好ましいポリエーテルポリオールは、０．０２ミリ当量未満／ｇ、とりわけ０．０１ミリ当量未満／ｇの不飽和度を有する。
−  とりわけヒドロキシカルボン酸の重縮合からの、ポリエステルポリオール、又はとりわけ二価若しくは多価アルコール、とりわけ二価アルコール、例えばエチレングリコール、ジエチレングリコール、プロピレングリコール、ジプロピレングリコール、ネオペンチルグリコール、１，４−ブタンジオール、１，５−ペンタンジオール、３−メチル−１，５−ヘキサンジオール、１，６−ヘキサンジオール、１，８−オクタンジオール、１，１０−デカンジオール、１，１２−ドデカンジオール、１，１２−ヒドロキシステアリルアルコール、１，４−シクロヘキサンジメタノール、ダイマー脂肪酸ジオール（ダイマージオール）、ネオペンチルグリコールヒドロキシピバレート、グリセロール、１，１，１−トリメチロールプロパン又は前述のアルコールの混合物と、有機ジ若しくはトリカルボン酸、とりわけジカルボン酸、又はそれらの酸無水物若しくはエステル、例えば、特にコハク酸、グルタル酸、アジピン酸、トリメチルアジピン酸、スベリン酸、アゼライン酸、セバシン酸、ドデカンジカルボン酸、マレイン酸、フマル酸、ダイマー脂肪酸、フタル酸、無水フタル酸、イソフタル酸、テレフタル酸、ジメチルテレフタレート、ヘキサヒドロフタル酸、トリメリット酸若しくはトリメリット酸無水物、又は前述の酸の混合物とから製造されたもの、並びにまた特にε−カプロラクトンなどのラクトン及び前述の二価若しくは三価アルコールなどのスターターから形成されるポリエステルポリオール。特に好適なポリエステルポリオールは、ポリエステルジオールである。
−  例えば、−  ポリエステルポリオールを形成するために使用される  −  上述のアルコールと、ジアルキルカーボネート、ジアリールカーボネート又はホスゲンとの反応によって得られるようなポリカーボネートポリオール。
−  少なくとも２個のヒドロキシル基を有し、かつ上記のタイプのポリエーテル、ポリエステル及び／又はポリカーボネート構造を有する少なくとも２つの異なるブロック、とりわけポリエーテルポリエステルポリオールを有するブロックコポリマー。
−  ポリアクリレートポリオール及びポリメタクリレートポリオール。
−  ポリヒドロキシ官能性脂肪及び油、例えば天然脂肪及び油、とりわけヒマシ油；又は天然脂肪及び油の化学修飾によって得られるポリオール  −  油脂化学ポリオールと呼ばれる  −、例えば、不飽和油のエポキシ化及びその後のカルボン酸若しくはアルコールでの開環によって得られるエポキシポリエステル又はエポキシポリエーテル、又は不飽和油のヒドロホルミル化及び水素化によって得られるポリオール；又はアルコール分解若しくはオゾン分解などの分解プロセス及びこのようにして得られたその分解生成物若しくは誘導体の、例えばエステル交換若しくは二量化による、その後の化学結合によって天然脂肪及び油から得られるポリオール。天然脂肪及び油の好適な分解生成物は、とりわけ、脂肪酸及び脂肪アルコール、並びにまた脂肪酸エステル、とりわけメチルエステル（ＦＡＭＥ）であり、それらは、例えば、ヒドロホルミル化及び水素化によってヒドロキシ脂肪酸エステルに誘導体化することができる。
−  オリゴヒドロカーボンオールとも呼ばれる、ポリ炭化水素ポリオール、例えばポリヒドロキシ官能性ポリオレフィン、ポリイソブチレン、ポリイソプレン；例えば、Ｋｒａｔｏｎ  Ｐｏｌｙｍｅｒによって製造されるようなポリヒドロキシ官能性エチレン−プロピレン、エチレン−ブチレン又はエチレン−プロピレン−ジエンコポリマー；アニオン重合からとりわけまた調製することができる、ジエン、とりわけ１，３−ブタジエンのポリヒドロキシ官能性ポリマー；１，３−ブタジエンなどのジエン若しくはジエン混合物と、スチレン、アクリロニトリル、塩化ビニル、酢酸ビニル、ビニルアルコール、イソブチレン及びイソプレンなどのビニルモノマーとのポリヒドロキシ官能性コポリマー、例えば、エポキシド若しくはアミノアルコールと、カルボキシル末端アクリロニトリル／ブタジエンコポリマーとから、例えば、調製可能なようなポリヒドロキシ官能性アクリロニトリル／ブタジエンコポリマー（Ｅｍｅｒａｌｄ  Ｐｅｒｆｏｒｍａｎｃｅ  Ｍａｔｅｒｉａｌｓから、例えば、Ｈｙｐｒｏ（登録商標）ＣＴＢＮ若しくはＣＴＢＮＸ若しくはＥＴＢＮ名で商業的に入手可能な）；並びにジエンの水素化ポリヒドロキシ官能性ポリマー若しくはコポリマー。
【００８４】
好ましいポリオールは、ポリエーテルポリオール、ポリエステルポリオール、ポリカーボネートポリオール、ポリ（メタ）アクリレートポリオール又はポリブタジエンポリオールである。
【００８５】
ポリエーテルポリオール、とりわけポリオキシプロピレンポリオール及び／又はエチレンオキシド末端ポリオキシプロピレンポリオールが特に好ましい。これらのポリオールは、良好な機械的特性、とりわけ幅広い温度範囲内の良好な弾性を可能にする。
【００８６】
エチレンオキシド末端ポリオキシプロピレンポリオールが最も好ましい。これらのポリオールは、ほとんど親水性ではなく、それらのヒドロキシル基は非常に反応性が高い。
【００８７】
好ましいポリオールはまた、ポリマー粒子がその中に分散したポリエーテルポリオール、とりわけスチレン−アクリロニトリル粒子（ＳＡＮ）又はポリウレア若しくはポリヒドラゾジカルボンアミド粒子（ＰＨＤ）が分散したものである。
【００８８】
ポリオールは、好ましくは、４００〜１０，０００ｇ／モル、とりわけ５００〜６，０００ｇ／モルの範囲の平均分子量を有する。
【００８９】
ポリオールは、好ましくは、１．６〜３、とりわけ１．８〜３、より好ましくは２．２〜３の範囲の平均ＯＨ官能性を有する。
【００９０】
好ましくは、ポリオールは、少なくともいくつかの第一級ヒドロキシル基を有する。そのようなヒドロキシル基は、イソシアネートと特によく反応する。
【００９１】
第一剤は、好ましくは１０重量％〜９０重量％、とりわけ２０重量％〜８０重量％のポリオールを含有する。
【００９２】
組成物の第二剤は、少なくとも１種のポリイソシアネートを含む。
【００９３】
好適なポリイソシアネートは、とりわけ、次のものである。
−  脂肪族、脂環式若しくはアリール脂肪族のジ若しくはトリイソシアネート、好ましくはテトラメチレン１，４−ジイソシアネート、２−メチルペンタメチレン１，５−ジイソシアネート、ヘキサメチレン１，６−ジイソシアネート（ＨＤＩ）、２，２，４−及び／若しくは２，４，４−トリメチルヘキサメチレン１，６−ジイソシアネート（ＴＭＤＩ）、デカメチレン１，１０−ジイソシアネート、ドデカメチレン１，１２−ジイソシアネート、リジンジイソシアネート若しくはリジンエステルジイソシアネート、シクロヘキサン１，３−若しくは１，４−ジイソシアネート、１−メチル−２，４−及び／若しくは２，６−ジイソシナトシクロヘキサン（Ｈ６ＴＤＩ）、１−イソシナト−３，３，５−トリメチル−５−イソシナトメチルシクロヘキサン（ＩＰＤＩ）、ペルヒドロ−２，４’−及び／若しくは４，４’−ジフェニルメタンジイソシアネート（Ｈ１２ＭＤＩ）、１，３−若しくは１，４−ビス（イソシナトメチル）シクロヘキサン、ｍ−若しくはｐ−キシリレンジイソシアネート、テトラメチルキシリレン１，３−若しくは１，４−ジイソシアネート、１，３，５−トリス（イソシナトメチル）ベンゼン、ビス（１−イソシナト−１−メチルエチル）ナフタレン、ダイマー若しくはトリマー脂肪酸イソシアネート、例えば、特に３，６−ビス（９−イソシナトノニル）−４，５−ジ（１−ヘプテニル）シクロヘキセン（ジメリルジイソシアネート）；とりわけＨ１２ＭＤＩ又はＨＤＩ又はＩＰＤＩ；
−  芳香族ジ若しくはトリイソシアネート、好ましくはジフェニルメタン４，４’−若しくは２，４’−若しくは２，２’−ジイソシアネート又はこれらの異性体の任意の混合物（ＭＤＩ）、トルエン２，４−若しくは２，６−ジイソシアネート又はこれらの異性体の任意の混合物（ＴＤＩ）、ＭＤＩとＭＤＩ同族体（ポリマーＭＤＩ、すなわちＰＭＤＩ）との混合物、フェニレン１，３−若しくは１，４−ジイソシアネート、２，３，５，６−テトラメチル−１，４−ジイソシナトベンゼン、ナフタレン１，５−ジイソシアネート（ＮＤＩ）、３，３’−ジメチル−４，４’−ジイソシナトジフェニル（ＴＯＤＩ）、ジアニシジンジイソシアネート（ＤＡＤＩ）、トリス（４−イソシナトフェニル）メタン又はトリス（４−イソシナトフェニル）チオホスフェート；とりわけＭＤＩ又はＴＤＩ；
−  述べられたジ若しくはトリイソシアネートの、とりわけＨＤＩ、ＩＰＤＩ、ＭＤＩ又はＴＤＩに由来するオリゴマー又は誘導体、とりわけウレトジオン若しくはイソシアヌレート若しくはイミノオキサジアジンジオン基又はこれらの中の様々な基を含有するオリゴマー；又はエステル若しくはウレア若しくはウレタン若しくはビウレット若しくはアロファネート若しくはカルボジイミド若しくはウレトンイミン若しくはオキサジアジントリオン基又はこれらの中の様々な基を含有する二官能性若しくは多官能性誘導体。実際には、この種のポリイソシアネートは典型的には、異なる程度のオリゴマー化及び／又は化学構造を有する物質の混合物である。それらは、とりわけ２．１〜４．０の平均ＮＣＯ官能性を有する。
−  本明細書で以下に記載されるように、ポリオールとポリイソシアネートとの反応からのイソシアネート基を含有するポリウレタンポリマー。
【００９４】
イソシアネート基を含有する好適なポリウレタンポリマーは、とりわけ少なくとも１種のポリオールと、超化学量論量の少なくとも１種のポリイソシアネート、とりわけジイソシアネートとの反応から得られる。この反応は、好ましくは、随意に好適な触媒の存在下において５０〜１６０℃の範囲の温度で水分を排除して行われる。すべてのヒドロキシル基の転化後のポリウレタンポリマー中に、全体ポリマーを基準として１重量％〜３０重量％、好ましくは１．５重量％〜２５重量％、より好ましくは２重量％〜２０重量％の範囲の含有量の遊離イソシアネート基を残すようにポリイソシアネートの超過分が好ましくは選択される。ポリウレタンポリマーは、随意に、可塑剤又は溶媒をさらに使用して調製することができ、その場合、使用される可塑剤又は溶媒は、イソシアネートに対して反応性の高いいかなる基も含有しない。
【００９５】
イソシアネート基を含有するポリウレタンポリマーは、好ましくは、３５０〜６，０００ｇ／モルの範囲の平均分子量を有する。
【００９６】
イソシアネート基を含有するポリウレタンポリマーの調製のための好ましいポリイソシアネートは、述べられたジイソシアネート、とりわけＭＤＩ、ＴＤＩ、ＩＰＤＩ、ＨＤＩ又はＨ１２ＭＤＩである。
【００９７】
好適なポリオールは、とりわけ、第一剤の要素として述べられたポリオールである。ポリオールの混合物もとりわけ好適である。
【００９８】
ポリエーテルポリオール、ポリエステルポリオール、ポリカーボネートポリオール、ポリ（メタ）アクリレートポリオール又はポリブタジエンポリオールが好ましい。
【００９９】
ポリエーテルポリオール、ポリエステルポリオール、とりわけ脂肪族ポリエステルポリオール、又はポリカーボネートポリオール、とりわけ脂肪族ポリカーボネートポリオールが特に好ましい。
【０１００】
ポリエーテルポリオール、とりわけポリオキシプロピレンジ若しくはトリオール、又はエチレンオキシド−末端ポリオキシプロピレンジ若しくはトリオールが最も好ましい。
【０１０１】
４００〜１０，０００ｇ／モル、とりわけ５００〜６，０００ｇ／モルの範囲の平均分子量を有するポリオールが好ましい。
【０１０２】
１．６〜３の範囲の平均ＯＨ官能性を有するポリオールが好ましい。
【０１０３】
室温で液体であるポリオールが好ましい。
【０１０４】
イソシアネート基を含有するポリウレタンポリマーの調製において、既に述べられたものなどの二官能性又は多官能性アルコールを使用することも可能である。
【０１０５】
好ましいポリイソシアネートは、ＨＤＩ、ＩＰＤＩ、Ｈ１２ＭＤＩ、ＴＤＩ、ＭＤＩ、若しくはこれらのジイソシアネートのオリゴマー、若しくはイソシアネート含有ポリウレタンポリマー、又はそれらの混合物である。
【０１０６】
ポリイソシアネートは、好ましくは、ＭＤＩ又はＰＭＤＩの室温液体タイプ；ＨＤＩ又はＩＰＤＩ又はＴＤＩ又はＭＤＩをベースとするジイソシアネート含有ポリウレタンポリマー；及びＨＤＩ又はＩＰＤＩ又はＴＤＩのオリゴマーからなる群から選択される。
【０１０７】
これらのポリイソシアネートの２つ以上の組み合わせも好ましい。
【０１０８】
ＭＤＩの室温液体タイプは、部分的な化学修飾  −  とりわけカルボジイミド化又はウレトンイミン形成又はポリオールとの付加体形成  −  によって液体化された４，４’−ＭＤＩであるか、又はそれは、ブレンディングによって選択的にもたらされているか若しくは製造プロセスから生じる、４，４’−ＭＤＩと他のＭＤＩ異性体（２，４’−ＭＤＩ及び／若しくは２，２’−ＭＤＩ）との、並びに／又はＭＤＩオリゴマー及び／若しくはＭＤＩ同族体（ＰＭＤＩ）との混合物であるかのいずれかである。
【０１０９】
組成物は、さらなる原料をさらに含んでもよい。
【０１１０】
第一剤は、イソシアネートとよく反応するさらなる化合物、とりわけ二官能性若しくは多官能性アルコール、ポリフェノール、ポリチオール、ポリアミン、アミノアルコール又はエンナミン、ケチミン、オキサゾリジン若しくは式（Ｉ）に従わないアルジミンなどの潜在性硬化剤を随意に含む。
【０１１１】
好ましい実施形態では、第一剤は、２個の第一級ヒドロキシル基及び６０〜１５０ｇ／モルの範囲の分子量を有するジオール、とりわけ１，２−エタンジオール、１，３−プロパンジオール、２−メチル−１，３−プロパンジオール、１，４−ブタンジオール、１，５−ペンタンジオール、ネオペンチルグリコール、１，６−ヘキサンジオール、３−メチル−１，５−ペンタンジオール、１，７−ヘプタンジオール、１，８−オクタンジオール、１，３−シクロヘキサンジメタノール、１，４−シクロヘキサンジメタノール、ジエチレングリコール又はトリエチレングリコールの形態での少なくとも１種の鎖延長剤をさらに含む。
【０１１２】
ジオールは、ポリイソシアネートとハードセグメントと呼ばれるものを硬化材料中に形成し、したがって特に高い強度を有する硬化組成物を可能にする。
【０１１３】
ジオールは、１，２−エタンジオール、１，３−プロパンジオール、１，４−ブタンジオール、１，５−ペンタンジオール、１，６−ヘキサンジオール、１，４−シクロヘキサンジメタノール及びジエチレングリコールからなる群から好ましくは選択される。これらのジオールは、容易に入手可能であり、イソシアネート基と特によく反応し、いかなる立体障害もほとんどない第一級ヒドロキシル基を有する。
【０１１４】
これらの中で、１，３−プロパンジオール、１，４−ブタンジオール又は１，５−ペンタンジオールが好ましい。これらのジオールは、直鎖であり、したがって特に高い強度をもたらす。さらに、それらは、それらがほとんど親水性ではなく室温で液体であるため、特に効率的に取り扱うことができる。
【０１１５】
１，４−ブタンジオールが特に好ましい。
【０１１６】
好ましくは、ジオールは、ジオール中のＯＨ基の数対ポリオール中のＯＨ基の数の比が１〜５０、好ましくは２〜２０、とりわけ２〜１０の範囲であるような量で第一剤中に存在する。
【０１１７】
組成物は、特に１，２−プロパンジオール、１，２−ブタンジオール、１，３−ブタンジオール、１，３−ペンタンジオール、ジブロモネオペンチルグリコール、１，２−ヘキサンジオール、１，２−オクタンジオール、２−エチル−１，３−ヘキサンジオール、ジプロピレングリコール、トリプロピレングリコール、エトキシル化ビスフェノールＡ、プロポキシル化ビスフェノールＡ、シクロヘキサンジオール、水素化ビスフェノールＡ、ダイマー脂肪酸アルコール、１，１，１−トリメチロールエタン、１，１，１−トリメチロールプロパン、グリセロール、ペンタエリスリトール、特にキシリトール、ソルビトール若しくはマンニトールなどの糖アルコール、又は特にサッカロースなどの糖類、又は述べられたアルコールのアルコキシル化誘導体若しくは述べられたアルコールの混合物などの二官能性若しくは多官能性アルコールをさらに含んでもよい。
【０１１８】
さらに好ましい実施形態では、第一剤は、特に４（２）−メチル−１，３−フェニレンジアミン（ＴＤＡ）、３，５−ジエチル−２，４（６）−トリレンジアミン（ＤＥＴＤＡ）、３，５−ジメチルチオ−２，４（６）−トリレンジアミン、４，４’−ジアミノジフェニルメタン（ＭＤＡ）、３，３’，５，５’−テトラエチル−４，４’−ジアミノジフェニルメタン（Ｍ−ＤＥＡ）、１，５−ジアミノ−２−メチルペンタン（ＭＰＭＤ）、２，２（４），４−トリメチルヘキサメチレンジアミン（ＴＭＤ）、１，２−ジアミノシクロヘキサン、ビス（４−アミノシクロヘキシル）メタン、１−アミノ−３−アミノメチル−３，５，５−トリメチルシクロヘキサン（＝イソホロンジアミン、すなわちＩＰＤＡ）、４（２）−メチル−１，３−シクロヘキサンジアミン、１，３−ビス（アミノメチル）シクロヘキサン、１，４−ビス（アミノメチル）シクロヘキサン、２，５（２，６）−ビス（アミノメチル）ビシクロ［２．２．１］ヘプタン（ＮＢＤＡ）、１，３−ビス（アミノメチル）ベンゼン（ＭＸＤＡ）、１，４−ビス（アミノメチル）ベンゼン又は２００〜５００ｇ／モルの範囲の平均分子量を有するポリオキシアルキレンポリアミン、とりわけＪｅｆｆａｍｉｎｅ（登録商標）製品Ｄ−２３０、Ｄ−４００若しくはＴ−４０３（すべてＨｕｎｔｓｍａｎ製）などの少なくとも１種の第一級アミンをさらに含む。
【０１１９】
そのような第一級ポリアミンの追加使用の場合、それは、より少ない程度に流出又は退出する構造粘性のある材料を生じさせるように、２つの剤の混合時に組成物の流動特性をとりわけ直接変えることができる。これは「インサイチューチキソトロピー」とも呼ばれる。
【０１２０】
さらに好ましい実施形態では、第一剤は、第一剤が２重量％以下、とりわけ１重量％以下の水を含有するような量でとりわけ水をさらに含む。水は、好ましくは、支持材に結合する。組成物中の水の存在は、アルジミノ基の加水分解を容易にするか、又はそれは、塗布された混合組成物への環境からの水の拡散とは実質的に独立して進行し、それは、より迅速な架橋をもたらす。好適な支持材は、とりわけ、微粉化されたゼオライト、アルミナ、粘土、チョーク、セルロース若しくはデンプン粉、ヒュームドシリカ又はイオン性ポリマーである。
【０１２１】
好ましくは、組成物は、触媒、充填材、可塑剤及び溶媒からとりわけ選択される１つ以上のさらなる要素をさらに含む。
【０１２２】
この種の要素は、第一剤若しくは第二剤中又は両剤中に存在してもよい。
【０１２３】
好ましくは、組成物は、少なくとも１種の触媒、とりわけアルジミノ基の加水分解用の少なくとも１種の触媒及び／又はヒドロキシル基とイソシアネート基との反応用の少なくとも１種の触媒を含む。
【０１２４】
より好ましくは、組成物は、アルジミノ基の加水分解用の少なくとも１種の触媒及びヒドロキシル基とイソシアネート基との反応用の少なくとも１種の触媒を両方とも含む。
【０１２５】
アルジミノ基の加水分解用の好適な触媒は、とりわけ有機酸、とりわけ２−エチルヘキサン酸、ラウリン酸、ステアリン酸、イソステアリン酸、オレイン酸、ネオデカン酸、安息香酸、サリチル酸若しくは２−ニトロ安息香酸などのカルボン酸、無水フタル酸、ヘキサヒドロフタル酸無水物若しくはメチルヘキサヒドロフタル酸無水物などの有機カルボン酸無水物、カルボン酸、メタンスルホン酸、ｐ−トルエンスルホン酸若しくは４−ドデシルベンゼンスルホン酸などの有機スルホン酸のシリルエステル、スルホン酸エステル、他の有機若しくは無機酸、又は前述の酸及びエステルの混合物である。カルボン酸、とりわけ、安息香酸、２−ニトロ安息香酸若しくはとりわけサリチル酸などの芳香族カルボン酸が特に好ましい。
【０１２６】
ヒドロキシル基とイソシアネート基との反応用の好適な触媒は、特にジブチルスズジアセテート、ジブチルスズジラウレート、ジブチルスズジクロリド、ジブチルスズジアセチルアセトナート、ジメチルスズジラウレート、ジオクチルスズジアセテート、ジオクチルスズジラウレート若しくはジオクチルスズジアセチルアセトナートなどのとりわけ有機スズ（ＩＶ）化合物、鉄（ＩＩＩ）、ビスマス（ＩＩＩ）若しくはジルコニウム（ＩＶ）の化合物、とりわけ錯体、又は特に１，４−ジアザビシクロ［２．２．２］オクタン（ＤＡＢＣＯ）、１，８−ジアザビシクロ［５．４．０］ウンデカ−７−エン（ＤＢＵ）若しくは１，５−ジアザビシクロ［４．３．０］ノナ−５−エン（ＤＢＮ）などの窒素含有化合物である。
【０１２７】
より特に、ヒドロキシル基とイソシアネート基との反応用の触媒は、ビスマス（ＩＩＩ）錯体及びジルコニウム（ＩＶ）錯体からなる群から選択され、ここで、配位子は、アルコキシド、カルボキシレ−ト、１，３−ジケトナート、オキシネート、１，３−ケトエステラート及び１，３−ケトアミデートからとりわけ選択される。
【０１２８】
この種の触媒で、組成物は、貯蔵安定性があり、迅速な硬化と相まって長いオープンタイムを有し、良好な機械的特性を有する気泡を含まない材料を生じさせる。
【０１２９】
錯体用の好適な配位子は、とりわけ、
−  アルコキシド、とりわけメトキシド、エトキシド、プロポキシド、イソプロポキシド、ブトキシド、ｔｅｒｔ−ブトキシド、イソブトキシド、ペントキシド、ネオペントキシド、ヘキソキシド又はオクトキシド；
−  カルボキシレ−ト、とりわけホルメート、アセテート、プロピオネート、ブタノエート、イソブタノエート、ペンタノエート、ヘキサノエート、シクロヘキサノエート、ヘプタノエート、オクタノエート、２−エチルヘキサノエート、ノナノエート、デカノエート、ネオデカノエート、ウンデカノエート、ドデカノエート、ラクテート、オレエート、シトレート、ベンゾエート、サリチレート又はフェニルアセテート；
−  １，３−ジケトナート、とりわけアセチルアセトナート（２，４−ペンタンジオナート）、２，２，６，６−テトラメチル−３，５−ヘプタンジオナート、１，３−ジフェニル−１，３−プロパンジオナート（ジベンゾイルメタナート）、１−フェニル−１，３−ブタンジオナート又は２−アセチルシクロヘキサノナート；
−  オキシネート；
−  １，３−ケトエステラート、とりわけメチルアセトアセテート、エチルアセトアセテート、エチル−２−メチルアセトアセテート、エチル−２−エチルアセトアセテート、エチル−２−ヘキシルアセトアセテート、エチル−２−フェニルアセトアセテート、プロピルアセトアセテート、イソプロピルアセトアセテート、ブチルアセトアセテート、ｔｅｒｔ−ブチルアセトアセテート、エチル−３−オキソバレレート、エチル−３−オキソヘキサノエート又は２−オキソシクロヘキサンカルボン酸エチルエステラート；及び
−  １，３−ケトアミデート、とりわけＮ，Ｎ−ジエチル−３−オキソブタンアミデート、Ｎ，Ｎ−ジブチル−３−オキソブタンアミデート、Ｎ，Ｎ−ビス（２−エチルヘキシル）−３−オキソブタンアミデート、Ｎ，Ｎ−ビス（２−メトキシエチル）−３−オキソブタンアミデート、Ｎ，Ｎ−ジブチル−３−オキソヘプタンアミデート、Ｎ，Ｎ−ビス（２−メトキシエチル）−３−オキソヘプタンアミデート、Ｎ，Ｎ−ビス（２−エチルヘキシル）−２−オキソシクロペンタンカルボキサミデート、Ｎ，Ｎ−ジブチル−３−オキソ−３−フェニルプロパンアミデート、Ｎ，Ｎ−ビス（２−メトキシエチル）−３−オキソ−３−フェニルプロパンアミデート、又は特に２若しくは３個のアミノ基及び５０００ｇ／モル以下の分子量を有するポリオキシアルキレンアミンのアセトアミデートなどのＮ−ポリオキシアルキレン−１，３−ケトアミデート、とりわけＪｅｆｆａｍｉｎｅ（登録商標）商品名ＳＤ−２３１、ＳＤ−４０１、ＳＤ−２００１、ＳＴ−４０４、Ｄ−２３０、Ｄ−４００、Ｄ−２０００、Ｔ−４０３、Ｍ−６００及びＸＴＪ−５８１でＨｕｎｔｓｍａｎから入手可能な次の製品
である。
【０１３０】
特に好ましいビスマス（ＩＩＩ）錯体は、ビスマス（ＩＩＩ）トリス（アセテート）、ビスマス（ＩＩＩ）トリス（オクタノエート）、ビスマス（ＩＩＩ）トリス（２−エチルヘキサノエート）、ビスマス（ＩＩＩ）トリス（ネオデカノエート）、ビスマス（ＩＩＩ）ビス（ネオデカノエート）オキシネート、ビスマス（ＩＩＩ）ネオデカノエートビス（オキシネート）、ビスマス（ＩＩＩ）トリス（Ｎ，Ｎ−ジエチル−３−オキソブタンアミデート）及び述べられたものの中の様々な配位子とのビスマス（ＩＩＩ）錯体からなる群から選択される。
【０１３１】
特に好ましいジルコニウム（ＩＶ）錯体は、ジルコニウム（ＩＶ）テトラキス（アセテート）、ジルコニウム（ＩＶ）テトラキス（オクタノエート）、ジルコニウム（ＩＶ）テトラキス（２−エチルヘキサノエート）、ジルコニウム（ＩＶ）テトラキス（ネオデカノエート）、ジルコニウム（ＩＶ）テトラキス（アセチルアセトナート）、ジルコニウム（ＩＶ）テトラキス（１，３−ジフェニルプロパン−１，３−ジオナート）、ジルコニウム（ＩＶ）テトラキス（エチルアセトアセテート）、ジルコニウム（ＩＶ）テトラキス（Ｎ，Ｎ−ジエチル−３−オキソブタンアミデート）及び述べられたものの中の様々な配位子とのジルコニウム（ＩＶ）錯体からなる群から選択される。
【０１３２】
好適な充填材は、とりわけ、随意に脂肪酸、とりわけステアレートでコートされた、細かくした又は沈澱炭酸カルシウム、又はバライト、石英粉、石英砂、ドロマイト、ウォラストナイト、カオリン、か焼カオリン、雲母若しくはタルクなどの層状シリケート、ゼオライト、水酸化アルミニウム、水酸化マグネシウム、熱分解法からの細分シリカなどのシリカ、セメント、石膏、フライアッシュ、工業的に生産されるカーボンブラック、黒鉛、例えばアルミニウム、銅、鉄、銀若しくはスチールの金属粉、ＰＶＣ粉末又は中空ビーズである。
【０１３３】
好適な可塑剤は、とりわけ、フタレート、とりわけジイソノニルフタレート（ＤＩＮＰ）、ジイソデシルフタレート（ＤＩＤＰ）若しくはジ（２−プロピルヘプチル）フタレート（ＤＰＨＰ）、水素化フタレート、とりわけ水素化ジイソノニルフタレート（ＤＩＮＣＨ）、テレフタレート、とりわけジオクチルテレフタレート、トリメリテート、アジペート、とりわけジオクチルアジペート、アゼレート、セバケート、ベンゾエートなどのカルボン酸エステル、グリコールエーテル、グリコールエステル、有機リン酸若しくはスルホン酸エステル、ポリブテン、ポリイソブテン、又は天然脂肪若しくは油から誘導される可塑剤、とりわけエポキシ化大豆油若しくはアマニ油である。
【０１３４】
好適な溶媒は、とりわけアセトン、メチルエチルケトン、メチルｎ−プロピルケトン、ジイソブチルケトン、メチルイソブチルケトン、メチルｎ−アミルケトン、メチルイソアミルケトン、アセチルアセトン、メシチルオキシド、シクロヘキサノン、メチルシクロヘキサノン、エチルアセテート、プロピルアセテート、ブチルアセテート、ｎ−ブチルプロピオネート、ジエチルマロネート、１−メトキシ−２−プロピルアセテート、エチル３−エトキシプロピオネート、ジイソプロピルエーテル、ジエチルエーテル、ジブチルエーテル、ジエチレングリコールジエチルエーテル、エチレングリコールジエチルエーテル、エチレングリコールモノプロピルエーテル、エチレングリコールモノ−２−エチルヘキシルエーテル、トルエン、キシレン、ヘプタン、オクタン、ナフサ、ホワイトスピリット、石油エーテル若しくはベンジン、とりわけＳｏｌｖｅｓｓｏＴＭ製品（Ｅｘｘｏｎ製）、及びまた塩化メチレン、プロピレンカーボネート、ブチロラクトン、Ｎ−メチルピロリドン又はＮ−エチルピロリドンである。
【０１３５】
組成物は、ポリウレタン組成物のために一般に使用されるさらなる添加剤を含んでもよい。より具体的には、以下の補助剤及び添加剤が存在してもよい：
−  無機若しくは有機顔料、とりわけ二酸化チタン、酸化クロム又は酸化鉄；
−  繊維、とりわけガラス繊維、炭素繊維、金属繊維、セラミック繊維、ポリアミド繊維若しくはポリエチレン繊維などのポリマー繊維、又は羊毛、セルロース、大麻若しくはサイザル麻などの天然繊維；
−  染料；
−  乾燥剤、とりわけモレキュラーシーブ粉末、酸化カルシウム、ｐ−トシルイソシアネート、モノマージイソシアネートなどの高反応性イソシアネート、Ｉｎｃｏｚｏｌ（登録商標）２（Ｉｎｃｏｒｅｚ製）などのモノオキサゾリジン又はオルトギ酸エステル；
−  接着促進剤、とりわけオルガノアルコキシシラン、とりわけ、特に３−グリシドキシプロピルトリメトキシシラン若しくは３−グリシドキシプロピルトリエトキシシランなどのエポキシシラン、（メタ）アクリロシラン、アンヒドリドシラン、カルバマトシラン、アルキルシラン若しくはイミノシラン、又はこれらのシランのオリゴマー形態、又はチタネート；
−  潜在性硬化剤又は架橋剤、とりわけ式（Ｉ）に従うアルジミンではない、又はケチミン、エンナミン若しくはオキサゾリジン；
−  イソシアネート基の反応を加速させるさらなる触媒、とりわけスズ、亜鉛、ビスマス、鉄、アルミニウム、モリブデン、ジオキソモリブデン、チタン、ジルコニウム又はカリウムの塩、石鹸又は錯体、とりわけスズ（ＩＩ）２−エチルヘキサノエート、スズ（ＩＩ）ネオデカノエート、亜鉛（ＩＩ）アセテート、亜鉛（ＩＩ）２−エチルヘキサノエート、亜鉛（ＩＩ）ラウレート、亜鉛（ＩＩ）アセチルアセトナート、アルミニウムラクテート、アルミニウムオレエート、ジイソプロポキシチタンビス（エチルアセトアセテート）又は酢酸カリウム；第三級アミノ基を含有する化合物、とりわけ２，２’−ジモルホリノジエチルエーテル、Ｎ−エチルジイソプロピルアミン、Ｎ，Ｎ，Ｎ’，Ｎ’−テトラメチルアルキレンジアミン、ペンタメチルアルキレントリアミン及びその高級同族体、ビス（Ｎ，Ｎ−ジエチルアミノエチル）アジペート、トリス（３−ジメチルアミノプロピル）アミン、Ｎ−アルキルモルホリン、Ｎ，Ｎ’−ジメチルピペラジン；４−ジメチルアミノピリジン、Ｎ−メチルイミダゾール、Ｎ−ビニルイミダゾール若しくは１，２−ジメチルイミダゾールなどの芳香族窒素化合物；ベンジルトリメチルアンモニウムヒドロキシドなどの有機アンモニウム化合物又はアルコキシル化第三級アミン；公知の金属若しくはアミン触媒の改質である、「遅延作用」触媒と呼ばれるもの；並びに述べられた化合物の、とりわけ金属化合物及び窒素含有化合物の組み合わせ；
−  レオロジー調整剤、とりわけ増粘剤、とりわけ、ベントナイトなどの層状シリケート、ヒマシ油の誘導体、水素化ヒマシ油、ポリアミド、ポリアミドワックス、ポリウレタン、ウレア化合物、ヒュームドシリカ、セルロースエーテル又は疎水的に改質されたポリオキシエチレン；
−  天然樹脂、ロジン、セラック、アマニ油、ヒマシ油又は大豆油などの脂肪又は油；
−  非反応性ポリマー、とりわけエチレン、プロピレン、ブチレン、イソブチレン、イソプレン、酢酸ビニル若しくはアルキル（メタ）アクリレートからの、とりわけ、不飽和モノマーのホモポリマー若しくはコポリマー、とりわけポリエチレン（ＰＥ）、ポリプロピレン（ＰＰ）、ポリイソブチレン、エチレン−酢酸ビニルコポリマー（ＥＶＡ）又はアタクチックポリ−α−オレフィン（ＡＰＡＯ）；
−  難燃性物質、とりわけ既に述べられた水酸化アルミニウム若しくは水酸化マグネシウム、及びまた特に有機リン酸エステル、例えば、特にトリエチルホスフェート、トリクレジルホスフェート、トリフェニルホスフェート、ジフェニルクレジルホスフェート、イソデシルジフェニルホスフェート、トリス（１，３−ジクロロ−２−プロピル）ホスフェート、トリス（２−クロロエチル）ホスフェート、トリス（２−エチルヘキシル）ホスフェート、トリス（クロロイソプロピル）ホスフェート、トリス（クロロプロピル）ホスフェート、イソプロピル化トリフェニルホスフェート、異なる程度のイソプロピル化のモノ、ビス若しくはトリス（イソプロピルフェニル）ホスフェート、レゾルシノールビス（ジフェニルホスフェート）、ビスフェノールＡビス（ジフェニルホスフェート）などの有機リン酸エステル、又はアンモニウムポリホスフェート；
−  添加剤、とりわけ湿潤剤、レベリング剤、消泡剤、脱気剤、酸化、熱、光若しくはＵＶ放射線に対する安定剤、又は殺生物剤；
又はポリウレタン組成物に習慣的に使用されるさらなる物質。
【０１３６】
ある種の物質を、それらを組成物に混ぜ入れる前に化学的に又は物理的に乾燥させることが合理的であり得る。
【０１３７】
組成物の第一及び第二剤は、互いに別々に製造される。これは、それぞれの剤の要素を、水分を排除して互いに混合することによって行われる。各剤は、別個の防湿容器に貯蔵される。好適な防湿容器は、とりわけ、随意にコートされた金属及び／又はプラスチックからなり、とりわけバット、容器、ホブボック、バケツ、缶、バッグ、チューブラーバッグ、キャニスター、カートリッジ、チューブ又はボトルである。
【０１３８】
組成物の塗布のために、２つの剤は、塗布の直前又は塗布中に好適な方法によって互いに混合される。混合比は、イソシアネート基に対して反応性の高い基がイソシアネート基に対して好適な混合比にあるように好ましくは選択される。
【０１３９】
特に、ヒドロキシル基、アルジミノ基並びに第一級及び第二級アミノ基など、イソシアネートと反応性が高い基対イソシアネート基の比は、ここで、好ましくは０．５〜１．１、より好ましくは０．７〜１．０５、とりわけ０．８〜１．０の範囲であり、最も好ましくは約０．９５である。
【０１４０】
重量部で、第一剤と第二剤との間の混合比は、典型的には約１：２〜２０：１、とりわけ１：１〜１０：１の範囲である。
【０１４１】
２つの剤を混合する好適な方法は、２つの剤の稠度、粘度及び反応性に並びに塗布に依存する。良好な流動性を有する剤は、例えば、好適な攪拌機系、例えば二軸ミキサーを使用して混合することができ、ここで、個々の剤は、正確な混合比であらかじめ調合されていてもよい。２つの剤は、静的ミキサーを用いて又は動的ミキサーを用いて、例えば二剤計量供給系を用いて機械によって混合することが同様に可能である。混合は、連続的に又は回分式に達成することができる。混合では、二剤が最大均質性で混合されることが確実にされるべきである。不十分な混合の場合、有利な混合比からの局部的な逸脱が起こり、それは、機械的特性の悪化及び／又は気泡形成をもたらし得る。
【０１４２】
混合は、好ましくは、周囲温度、とりわけ約０〜５０℃、とりわけ１０〜４０℃の範囲で達成される。
【０１４３】
混合が塗布に先行する場合、不都合、例えば不十分なレベリング又は基材への接着の遅延した若しくは不完全なビルドアップがないように、剤の混合と塗布との間に余りにも長い時間が経過しないことが確実にされる。より具体的には、組成物のオープンタイムが塗布中に超えられるべきではない。
【０１４４】
「オープンタイム」は、硬化プロセスが始まった後に組成物を加工又は再加工することができる期間を指す。
【０１４５】
スキンの形成までの時間（「スキン時間」）又は粘着性が存在しなくなるまでの時間（「不粘着時間」）は、オープンタイムの尺度である。
【０１４６】
二剤の混合で硬化のプロセスが始まる。これは硬化組成物をもたらす。
【０１４７】
硬化は、好ましくは同様に周囲温度で達成される。
【０１４８】
硬化において、式（Ｉ）のアルジミンのアルジミノ基は、水分の影響下で利用可能なイソシアネート基と反応する。存在するヒドロキシル基及び任意の第一級若しくは第二級アミノ基は、さらなるイソシアネート基と反応する。存在する任意のさらなるイソシアネート基は、水分の影響下で互いに反応する。組成物の硬化をもたらすこれらの反応の全体は、架橋とも呼ばれる。
【０１４９】
アルジミノ基の反応のために必要とされる水分は、組成物中に少なくとも部分的に存在し得、及び／又はそれは環境、とりわけ空気（空気湿度）から若しくは基材からの拡散によって組成物中へ入ることができる。
【０１５０】
架橋は、式（ＩＶ）のアルデヒドを放出する。それは、実質的に非揮発性であり、無臭であり、大部分が硬化組成物中に残る。それは、その中で可塑剤のように挙動するか又は振る舞う。したがって、それは、原則としてそれ自体移行し、かつ／又は可塑剤の移行に影響を及ぼすことができる。式（ＩＶ）のアルデヒドは、硬化組成物と非常に良好な相溶性を有し、それ自体ほとんど移行せず、また可塑剤の移行のいかなる増大も引き起こさない。
【０１５１】
本組成物は、長いオープンタイム及び臭気侵入なしに意外にも迅速な硬化を有し、非粘着性の表面並びに良好な強度、伸展性、弾性及び耐久性を有する、気泡を含まない弾性材料を生じさせ、その材料は、可塑剤移行に関連する問題の傾向がない。
【０１５２】
組成物は、好ましくは、接着剤又はシーラント又はコーティングである。
【０１５３】
接着剤又はシーラント又はコーティングは、好ましくは弾性がある。
【０１５４】
組成物は、とりわけ建設業及び製造業において又は動力車建造において、とりわけ寄せ木細工接合、実装可能な構成要素接合、空洞シーリング、組み立て、モジュール接合、シャーシ接合、ガラス接合、接合部シーリング又は固定用に、接合及びシーリング用途向け接着剤及び／又はシーラントとしてとりわけ好適である。
【０１５５】
動力車建造における弾性接合は、とりわけ、動力車のプラスチックカバー、装飾ストリップ、フランジ、泥よけ、運転室又は他の実装可能な構成要素などの部品の塗装シャーシへの取り付け、又はシャーシへのガラス製ペインの接合であり、ここで、動力車は、とりわけ自動車、トラック、バス、鉄道車両又は船である。
【０１５６】
組成物は、すべての種類の接合部、とりわけ拡張接合部又は構成要素間の連結接合部などの建設における接合部の継ぎ目又は空洞の弾性シーリングのためのシーラントとしてとりわけ好適である。
【０１５７】
コーティングとして、本組成物は、建物又は壁の保護のために、とりわけバルコニー、テラス、オープンスペース、橋、階層式駐車場のコーティングとして、又は屋根、とりわけ平屋根若しくはわずかに傾斜した屋根エリア若しくは屋上庭園のシーリングのために、又は建物の屋内で、例えば湿った小部屋若しくは台所におけるタイル若しくはセラミック板の下での水封のために、又は台所、産業会館若しくは製作空間における床敷物として、又は収集タンク、チャンネル、シャフト若しくは廃水処理場におけるシールとして、又はワニス若しくはシールとして表面の保護のために、又は空洞シーリングのための埋込みコンパウンドとして、継ぎ目シールとして、若しくは例えばパイプのための保護コーティングとして好適である。
【０１５８】
それはまた、もはや目的に適っていない例えば雨漏り屋根膜又は床の敷物のシール又はコーティングとして、又はより具体的には高反応性のスプレーシールのための修理コンパウンドとして修理目的のために使用することができる。
【０１５９】
組成物は、それが構造粘性特性によるペースト稠度を有するように調合することができる。この種の組成物は、本質的に丸形又は三角形の横断面エリアを有してもよい、例えばビーズの形態で、例えば標準的な市販のカートリッジ又はバット又はホブボックから、好適なデバイスを用いて塗布される。
【０１６０】
組成物はまた、それが流体でありかつ「セルフレベリング」であるか又はごくわずかにチキソトロピックであるように調合することができ、塗布のために注ぎ出すことができる。コーティングとして、それは、その後、例えばローラー、滑り棒、櫛目こて又はパレットナイフを用いて、所望の層厚さに至るまでエリア一面に例えば分配することができる。一操作において、典型的には、０．５〜３ｍｍ、とりわけ１．０〜２．５ｍｍの範囲の層厚さが塗布される。
【０１６１】
コーティングは、構築構造物をシールするための弾性液体塗布膜としてとりわけ使用される。
【０１６２】
混合の１分後、組成物は、好ましくは、０．５〜２Ｐａ・ｓ、好ましくは０．５〜１．５Ｐａ・ｓの範囲の２５℃での粘度を有する。したがって、それは、液体塗布膜として非常に効率的に処理することができる。それは、好ましくは、それがロール、櫛目こて、スパイク付きローラーなどを用いて処理された後、それ自体で同じレベルになって平らな表面を与えることを意味する、セルフレベリングである。
【０１６３】
一操作では、典型的には０．５〜３ｍｍ、とりわけ１．０〜２．５ｍｍの範囲の層厚さが塗布される。組成物は、１つ以上の層で塗布することができる。
【０１６４】
組成物で接合又はシール又はコートすることができる好適な基材は、とりわけ、
−  ガラス、ガラスセラミック、コンクリート、モルタル、繊維セメント、とりわけ繊維セメント板、煉瓦、タイル、石膏、とりわけ石膏板、又は花崗岩若しくは大理石などの天然石；
−  ＰＣＣ（ポリマー改質セメントモルタル）又はＥＣＣ（エポキシ樹脂改質セメントモルタル）をベースとする修理又はレベリングコンパウンド；
−  表面仕上げ金属を含む、アルミニウム、銅、鉄、スチール、非鉄金属、又は亜鉛めっき若しくはクロムめっき金属などの合金などの金属又は合金；
−  アスファルト又はビチューメン；
−  皮革、織物、紙、木材、フェノール樹脂、メラミン樹脂若しくはエポキシ樹脂などの樹脂で接合された木質系材料、樹脂−織物複合材料又はさらなるポリマー複合材料；
−  各場合に未処理の若しくは例えばプラズマ、コロナ若しくは火炎によって表面処理された、硬質及び軟質ＰＶＣ、ポリカーボネート、ポリエステル、ポリスチレン、ポリアミド、ＰＭＭＡ、ＡＢＳ、ＳＡＮ、エポキシ樹脂、フェノール樹脂、ＰＵＲ、ＰＯＭ、ＴＰＯ、ＰＥ、ＰＰ、ＥＰＭ若しくはＥＰＤＭなどのプラスチック；
−  炭素繊維強化プラスチック（ＣＦＰ）、ガラス繊維強化プラスチック（ＧＦＰ）及びシート成形コンパウンド（ＳＭＣ）などの繊維強化プラスチック；
−  ＥＰＳ、ＸＰＳ、ＰＵＲ、ＰＩＲ、ロックウール、ガラスウール若しくは発泡ガラスでとりわけできた絶縁発泡体；
−  被覆若しくは塗装基材、とりわけ塗装タイル、被覆コンクリート、粉体塗装した金属若しくは合金又は塗装金属シート；
−  ペイント又はワニス、とりわけ自動車トップコート
である。
【０１６５】
必要に応じて、基材は、とりわけ、化学的及び／若しくは物理的クリーニング法又は活性化剤若しくはプライマーの適用により、塗布前に前処理することができる。
【０１６６】
２つの同一の又は２つの異なる基材を接合及び／又はシールすることが可能である。
【０１６７】
組成物の塗布及び硬化は、組成物で接合又はシール又はコートされた物品を提供する。この物品は、構築構造物若しくはその一部、とりわけ地上若しくは地下の土木、橋、屋根、階段若しくはファサードにおける構築構造物であってもよく、又はそれは工業商品若しくは消費者商品、とりわけ窓、パイプ、風力タービンの回転翼の羽根、家庭用電化製品、若しくは特に自動車、バス、トラック、鉄道車両、船、航空機若しくはヘリコプターなどの輸送手段、又はそれらの実装可能な構成要素であってもよい。
【実施例】
【０１６８】
詳細に記載される本発明を解説することを意図する実施例が本明細書で以下に提示される。本発明がこれらの記載される実施例に限定されないことは十分理解されるであろう。
【０１６９】
使用されるアルデヒド：
【０１７０】
【表１】
2019506519.tif 000017
【０１７１】
アルデヒド−１は、式（ＩＶ）のアルデヒドの混合物である。２，２−ジメチル−３−ラウロイルオキシプロパナールは、比較として役立つ。
【０１７２】
アルジミンの調製：
アミン価（アルジミノ基を含む）は、（クリスタルバイオレットに対して酢酸中の０．１Ｎ  ＨＣｌＯ４での）滴定によって測定した。
【０１７３】
粘度は、恒温Ｒｈｅｏｔｅｃ  ＲＣ３０コーン−プレート粘度計（コーン直径５０ｍｍ、コーン角１°、コーン先端−プレート距離０．０５ｍｍ、剪断速度１０秒−１）で測定した。
【０１７４】
アルジミンＡ１：
５０．００ｇのアルデヒド−１を窒素雰囲気下の丸底フラスコに最初に装入した。攪拌しながら１３．９３ｇの３−アミノメチル−３，５，５−トリメチルシクロヘキシルアミンを添加し、次に揮発性要素を８０℃及び１０ミリバールの減圧で除去した。２１．３Ｐａ・ｓの２０℃での粘度及び１５０．１ｍｇ  ＫＯＨ／ｇのアミン価を有する、淡黄色、無臭及びｐＨ中性の液体が得られた。
【０１７５】
アルジミンＡ２：
５０．００ｇのアルデヒド−１を窒素雰囲気下の丸底フラスコに最初に装入した。攪拌しながら１３．５８ｇのヘキサン−１，６−ジアミン溶液（水中の７０重量％）を添加し、次に揮発性要素を８０℃及び１０ミリバールの減圧で除去した。１．０Ｐａ・ｓの２０℃での粘度及び１６１．６ｍｇ  ＫＯＨ／ｇのアミン価を有する、淡黄色、無臭及びｐＨ中性の液体が得られた。
【０１７６】
アルジミンＡ３：
５０．００ｇのアルデヒド−１を窒素雰囲気下の丸底フラスコに最初に装入した。攪拌しながら１１．１４ｇの１，３−ビス（アミノメチル）ベンゼンを添加し、次に揮発性要素を８０℃及び１０ミリバールの減圧で除去した。２．６Ｐａ・ｓの２０℃での粘度及び１５５．７ｍｇ  ＫＯＨ／ｇのアミン価を有する、淡黄色、無臭及びｐＨ中性の液体が得られた。
【０１７７】
アルジミンＲ１：
４８．９２の２，２−ジメチル−３−ラウロイルオキシプロパナールを窒素雰囲気下の丸底フラスコに最初に装入した。攪拌しながら、１３．９３ｇの３−アミノメチル−３，５，５−トリメチルシクロヘキシルアミンを添加し、次に揮発性要素を８０℃及び１０ミリバールの減圧で除去した。１５３．０ｍｇ  ＫＯＨ／ｇのアミン価を有する、淡黄色、無臭の液体が得られた。
【０１７８】
アルジミンＡ１〜Ａ３は、式（Ｉ）のアルジミンである。アルジミンＲ１は、比較として役立つ。
【０１７９】
二剤ポリウレタン組成物の製造
組成物Ｚ１〜Ｚ３及びＲｅｆ１：
各組成物について、第一剤成分Ｋ１は、
４６．８２重量部（ＰＷ）のＶｏｒａｎｏｌ（登録商標）ＣＰ  ４７５５（ＥＯ−エンドキャップトポリオキシプロピレントリオール、ＯＨ価３５．０ｍｇ  ＫＯＨ／ｇ、Ｄｏｗ製）
７．６１ＰＷの１，４−ブタンジオール、
各場合に明記される量で表１に明記されるアルジミン、
１．８７ＰＷの１，３−ビス（アミノメチル）ベンゼン、
３５．１８ＰＷのか焼カオリン、
３．７４ＰＷのＳｙｌｏｓｉｖ（登録商標）Ａ３（モレキュラーシーブ粉末、Ｇｒａｃｅ製）、及び
０．０９ＰＷの水
を、水分を排除した真空溶解機中で処理して均質なペーストを得、それを貯蔵することによって製造した。
【０１８０】
加えて、各組成物について、第二剤成分Ｋ２は、
５５．６５重量部（ＰＷ）のポリマー−１（その製造は本明細書で以下に記載される）、
３８．５１ＰＷのＤｅｓｍｏｄｕｒ（登録商標）ＣＤ（変性ジフェニルメタンジイソシアネート含有ＭＤＩ−カルボジイミド付加体、室温で液体、ＮＣＯ含有量２８重量％、Ｃｏｖｅｓｔｒｏ製）
５．３５ＰＷの疎水的に改質されたヒュームドシリカ、
０．４３ＰＷのジイソプロピルフタレート中のサリチル酸の５重量％溶液、及び
０．０６ＰＷのＫ−Ｋａｔ（登録商標）Ａ−２０９（反応性希釈剤及びｔｅｒｔ−ブチルアセテート中のジルコニウム（ＩＶ）キレート錯体、Ｋｉｎｇ  Ｉｎｄｕｓｔｒｉｅｓ製）
を、水分を排除した真空溶解機中で処理して均質なペーストを得、それを貯蔵することによって製造した。
【０１８１】
ポリマー−１は、１３００ｇのＡｃｃｌａｉｍ（登録商標）４２００（ポリオキシプロピレンジオール、ＯＨ価２８．５ｍｇ  ＫＯＨ／ｇ、Ｃｏｖｅｓｔｒｏ製）、２６００ｇのＶｏｒａｎｏｌ（登録商標）ＣＰ  ４７５５（ＥＯ−エンドキャップトポリオキシプロピレントリオール、ＯＨ価３５．０ｍｇ  ＫＯＨ／ｇ、Ｄｏｗ製）、６００ｇのＤｅｓｍｏｄｕｒ（登録商標）４４  ＭＣ  Ｌ（４，４’−メチレンジフェニルジイソシアネート、Ｃｏｖｅｓｔｒｏ製）及び５００ｇのジイソデシルフタレートを８０℃で公知方法によって反応させることによって製造して、イソシアネート基を含有し、２．１重量％の遊離イソシアネート基の含有量を有するポリウレタンポリマーを得た。
【０１８２】
使用のために、２つの剤を３０秒間ＳｐｅｅｄＭｉｘｅｒ（登録商標）（ＤＡＣ  １５０  ＦＶ、Ｈａｕｓｃｈｉｌｄ）を用いて表１に従って明記される混合比Ｋ１／Ｋ２（重量部単位で、ｗ／ｗ）で処理して均質なペーストを得、後者を次の通り直ちに試験した：各組成物から厚さ２ｍｍのフィルムを製造し、７日間にわたり標準気候条件下で硬化するままにし、引張強度、破断点伸び及び５％弾性率（０．５−５％の伸びでの）の機械的特性を２００ｍｍ／分の歪み速度でＤＩＮ  ＥＮ  ５３５０４に従って試験した。これらの結果は、表１において「新規」と特定される。
【０１８３】
オープンタイムの尺度として不粘着時間を測定した。この目的のために、数グラムの新規に混合した組成物を約２ｍｍの層厚さで及び標準気候条件下でボール紙に塗布し、組成物の表面がＬＤＰＥピペットによって穏やかに軽くたたかれたときに、残渣がはじめてピペット上にもはや残らなくなるまでの時間を測定した。これらの結果は、表１において「新規」と特定される。
【０１８４】
ショアＡ硬度は、表１に明記される時間にわたり、標準気候条件下で硬化した試験検体に関してＤＩＮ  ５３５０５に従って測定した。
【０１８５】
加えて、耐垂れ性を各組成物について測定した。この目的のために、８ｍＬの新規混合コンパウンドを、前面で切り開かれた市販の１０ｍＬプラスチックシリンジから水平のボール紙の一片上へ上側から塗布し、後者を、塗布された組成物が結局水平になるように垂直位置へ直ちに傾けた。その後、２０ｍｍ以下の垂れを「良好な」として、３０ｍｍ以下の垂れを「ほどほどに良好な」として、４０ｍｍ以下の垂れを「ほどほどの」として評価される状態で、標準気候条件下での硬化中の水平位から下方への垂れの程度を評価した。これらの結果は、表１において「新規」として特定される。
【０１８６】
最後に、第一剤Ｋ１を６０℃で４８時間空気循環オーブンにおいて防湿容器中であらかじめ貯蔵していたことを除いて、同じ試験を各組成物について繰り返した。これらの結果は、表１において「貯蔵された」として特定される。
【０１８７】
すべての組成物について、臭気は、２ｃｍの距離で鼻により嗅ぐことによって硬化中及び硬化後にまったく感じられなかった。
【０１８８】
結果を表１に報告する。
【０１８９】
組成物Ｚ１〜Ｚ３は発明実施例である。組成物Ｒｅｆ１は比較例である。
【０１９０】
組成物Ｚ１〜Ｚ３は、弾性接着剤としてとりわけ好適である。
【０１９１】
【表２】
2019506519.tif 000018
【国際調査報告】
2019506519.tif 000022
2019506519.tif 000023
2019506519.tif 000024
2019506519.tif 000025